(57)【要約】【課題】酸化触媒活性を示す新規な固体触媒を提供すること。【解決手段】タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなることを特徴とするタングステン、モリブデンおよびバナジウムからなる群から選ばれる少なくとも一種を含有する金属含有メソポアシリケート。【選択図】なし【特許請求の範囲】
【請求項１】
タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。
）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなることを特徴とするタングステン、モリブデンおよびバナジウムからなる群から選ばれる少なくとも一種を含有する金属含有メソポアシリケート。
【請求項２】
有機テンプレートが、アルキルアミンまたは第四級アンモニウム塩である請求項１に記載の金属含有メソポアシリケート。
【請求項３】
イ素化合物が、テトラアルコキシシランである請求項１に記載の金属含有メソポアシリケート。
【請求項４】
アルキルアミンが、一級アミンである請求項２に記載の金属含有メソポアシリケート。
【請求項５】
第四級アンモニウム塩が、水酸化テトラアルキルアンモニウムである請求項２に記載の金属含有メソポアシリケート。
【請求項６】
平均細孔径が１０〜１００オングストロームの細孔を有する請求項１に記載の金属含有メソポアシリケート。
【請求項７】
比表面積が、１００ｍ2／ｇ以上である請求項１に記載の金属含有メソポアシリケート。
【請求項８】
タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。
）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめることを特徴とするタングステン、モリブデンおよびバナジウムからなる群から選ばれる少なくとも一種を含有する金属含有メソポアシリケートの製造方法。
【請求項９】
有機テンプレートが、アルキルアミンまたは第四級アンモニウム塩である請求項８に記載の金属含有メソポアシリケートの製造方法。
【請求項１０】
ケイ素化合物が、テトラアルコキシシランである請求項８に記載の金属含有メソポアシリケートの製造方法。
【請求項１１】
アルキルアミンが、一級アミンである請求項９に記載の金属含有メソポアシリケートの製造方法。
【請求項１２】
第四級アンモニウム塩が、水酸化テトラアルキルアンモニウムである請求項９に記載の金属含有メソポアシリケートの製造方法。
【請求項１３】
タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。
）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなるタングステン、モリブデンおよびバナジウムからなる群から選ばれる少なくとも一種を含有する金属含有メソポアシリケートの存在下に、過酸化水素と有機化合物とを反応させることを特徴とする有機化合物の酸化方法。
【請求項１４】
タングステン金属、モリブデン金属、バナジウム金属、タングステン化合物（ただし、タングステン酸化物を除く。）、モリブデン化合物（ただし、モリブデン酸化物を除く。）およびバナジウム（ただし、バナジウム酸化物を除く。）化合物からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなる、過酸化水素と有機化合物とを反応させて、該有機化合物を酸化するためのタングステン、モリブデンおよびバナジウムからなる群から選ばれる少なくとも一種を含有する金属含有メソポアシリケート触媒。
【請求項１５】
タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。
）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなるタングステン、モリブデンおよびバナジウムからなる群から選ばれる少なくとも一種を含有する金属含有メソポアシリケートの存在下に、過酸化水素と有機化合物とを反応させることを特徴とする含酸素有機化合物の製造方法。
【請求項１６】
有機化合物が、オレフィン類であり、含酸素有機化合物が、ジオール類またはβ−ヒドロキシヒドロペルオキシド類である請求項１５に記載の含酸素有機化合物の製造方法。
【請求項１７】
有機化合物が、オレフィン類であり、一級または二級アルコール類の共存下に反応を実施し、含酸素有機化合物が、β−アルコキシアルコール類である請求項１５に記載の含酸素有機化合物の製造方法。
【請求項１８】
有機化合物が、環状ケトン類であり、含酸素有機化合物が、ラクトン類である請求項１５に記載の含酸素有機化合物の製造方法。
【請求項１９】
有機化合物が、芳香族アルデヒド類であり、一級または二級アルコール類の共存下に反応を実施し、含酸素有機化合物が、芳香族エステル類である請求項１５に記載の含酸素化合物の製造方法。
【発明の詳細な説明】
【技術分野】
【０００１】
本発明は、新規な金属含有メソポアシリケート、その製造方法およびその用途を提供するものである。
【背景技術】
【０００２】
過酸化水素は、安価で、取扱いが容易で、しかも反応後には無害な水となるクリーンで優れた酸化剤であるため、過酸化水素を酸化剤とする酸化反応が、環境にやさしい製造プロセスの一つとして、脚光を浴びてきている。過酸化水素を酸化剤とする酸化反応の開発においては、該酸化反応の触媒の開発が重要であり、特に工業的な観点から、反応系からの触媒の分離・回収の面で有利な固体触媒の開発が期待されており、例えば固体触媒の一つであるチタン含有メソポアシリケートについては、オレフィン類のエポキシ化触媒やケトン類のアンモオキシメーション化触媒としての工業的な利用が検討されてきている。
【０００３】
一方で、チタン以外の金属を含有させて、チタン含有メソポアシリケートとは異なる触媒性能や触媒活性を有する固体触媒の開発も行われており、例えばシクロヘキセンと過酸化水素を反応させて、シクロヘキサンジオールを製造するための触媒として、タングステン酸アンモニウムを原料として調製したタングステン含有メソポアシリケート（例えば非特許文献１、非特許文献２参照。）が報告されている。しかしながら、かかるタングステン酸アンモニウムを原料として調製されたタングステン含有メソポアシリケートは、それ単独では活性が低く、十分な活性を得るためには、反応溶媒として、酢酸を使用する必要があった。
【０００４】
また、過酸化水素を酸化剤として、オレフィン類からジオール類を製造する方法以外にも、オレフィン類から２−アルコキシアルコール類を製造する方法、環状ケトン類をバイヤービリガー酸化する方法、芳香族アルデヒド類から芳香族エステル類を製造する方法も重要であり、固体触媒を用いる方法が開発されている。例えば酸化触媒能を有するチタニアシリケート触媒とアルキル化触媒能を有するＺＳＭ−５触媒という二種の性能の異なる固体触媒を併用し、オレフィン類、過酸化水素および一級または二級アルコール類を反応させて、一段階で２−アルコキシアルコール類を製造する方法（例えば特許文献１参照。）が知られているが、二種類の高価な触媒を併用しなければならないという点で、工業的にはさらなる改善が望まれていた。
【０００５】
また、ケトン類を過酸化水素でバイヤービリガー酸化して、ラクトン類またはエステル類を得る方法としては、例えばスズを担持したゼオライト−β触媒を用いる方法（例えば非特許文献３、非特許文献４参照。）やフッ化アンチモンを担持したシリカ触媒を用いる方法（例えば特許文献２参照。）等が知られているが、毒性のあるスズや、高価なフッ化アンチモンを用いており、いずれも必ずしも工業的な方法とは言えなかった。
【０００６】
さらに、芳香族アルデヒド類をアルコール類の共存下に過酸化水素で酸化し、芳香族エステル類を製造する方法としては、ＴＳ−１触媒を用いる方法（例えば非特許文献５参照。）や酸化バナジウム触媒を用いる方法（例えば非特許文献６参照。）が知られているが、前者の方法は、触媒が比較的高価であるという点で、後者の方法は、過塩素酸を併用しなければならないという点で、工業的な観点からは、さらなる改善が望まれていた。
【先行技術文献】
【特許文献】
【０００７】
【特許文献１】米国特許第６２３９３１５号公報
【特許文献２】特開２００１−２３２２０５号公報
【非特許文献】
【０００８】
【非特許文献１】Ａｐｐｌｉｅｄ Ｃａｔａｌｙｓｉｓ Ａ，１７９，１１（１９９９）
【非特許文献２】Ｃｈｅｍ．Ｃｏｍｍｕｎ．，２４１（１９９８）
【非特許文献３】Ｎａｔｕｒｅ，４１２，４２３（２００１）
【非特許文献４】Ｃｈｅｍ．Ｃｏｍｍｕｎ．，２１９０（２００１）
【非特許文献５】Ｓｙｎｌｅｔｔ．，２６７（２００２）
【非特許文献６】Ｏｒｇａｎｉｃ  Ｌｅｔｔｅｒｓ，２，５７７（２０００）
【発明の概要】
【発明が解決しようとする課題】
【０００９】
このような状況の下、本発明者は、酸化触媒活性を示す新規な固体触媒を開発すべく、鋭意検討したところ、入手容易なタングステン金属、モリブデン金属、バナジウム金属等と過酸化水素とを反応せしめてなる金属酸化物と、ケイ素化合物とを、有機テンプレートの存在下に、反応せしめ、得られた固体を洗浄処理または焼成処理せしめた金属含有メソポアシリケートが、有機化合物と過酸化水素との反応において、良好な酸化触媒活性を示すこと、さらには、酸化触媒活性のみならず、アルキル化反応においても触媒活性を示すことを見出し、本発明に至った。
【課題を解決するための手段】
【００１０】
すなわち本発明は、タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。）からなる群から選ばれる少なくとも一種と過酸化水素とを反応せしめてなる金属酸化物と、ケイ素化合物とを、有機テンプレートの存在下に反応せしめ、得られた固体を洗浄処理または焼成処理せしめてなることを特徴とするタングステン、モリブデンおよびバナジウムからなる群から選ばれる少なくとも一種を含有する金属含有メソポアシリケートおよびその用途を提供するものである。
【発明の効果】
【００１１】
本発明によれば、入手容易なタングステン金属、モリブデン金属、バナジウム金属等と過酸化水素を反応せしめてなる金属酸化物とケイ素化合物とを、有機テンプレートの存在下に、反応せしめ、得られた固体を焼成処理または洗浄処理して得られる新規なタングステン等金属含有メソポアシリケートは、酸化反応触媒能を有すると共に、アルキル化反応触媒能も有しており、工業的な観点から、有利な触媒となる。例えば、本発明の金属含有メソポアシリケート触媒の存在下に、安価な酸化剤である過酸化水素と、オレフィン類、ケトン類、芳香族アルデヒド類等の有機化合物を反応させることにより、β−ヒドロキシヒドロペルオキシド類やジオール類、ラクトン類、２−アルコキシアルコール類、芳香族エステル類等の含酸素有機化合物を製造することができる。
【発明を実施するための形態】
【００１２】
まず本発明の新規な金属含有メソポアシリケートについて説明する。本発明の金属含有メソポアシリケートは、タングステン、モリブデンおよびバナジウムからなる群から選ばれる少なくとも一種を含有しており、タングステン金属、モリブデン金属、バナジウム金属、タングステン化合物（ただし、タングステン酸化物を除く。）、モリブデン化合物（ただし、モリブデン酸化物を除く。）およびバナジウム化合物（ただし、バナジウム酸化物を除く。）からなる群から選ばれる少なくとも一種（以下、金属化合物と略記する。）と過酸化水素を反応せしめてなる金属酸化物と、ケイ素化合物とを、有機テンプレートの存在下に反応せしめ、得られた固体を洗浄処理または焼成処理せしめて得られる金属含有メソポアシリケートである。
【００１３】
タングステン金属、モリブデン金属、バナジウム金属としては、通常市販のものが用いられる。かかる金属と過酸化水素の接触効率を高め、金属酸化物調製時の制御をより容易にするという点で、例えば粉末状のタングステン金属等粒径の小さな金属を用いることが好ましい。
【００１４】
タングステン化合物としては、タングステン酸化物を除く、例えばホウ化タングステン等のタングステンと第IIIb族元素とからなるタングステン化合物、例えば炭化タングステン、ケイ化タングステン等のタングステンと第IVb族元素とからなるタングステン化合物、例えばチッ化タングステン、リン化タングステン等のタングステンと第Vb族元素とからなるタングステン化合物、例えば硫化タングステン等のタングステンと酸素を除く第VIb族元素とからなるタングステン化合物等が挙げられる。
【００１５】
モリブデン化合物としては、モリブデン酸化物を除く、例えばホウ化モリブデン等のモリブデンと第IIIb族元素とからなるモリブデン化合物、例えば炭化モリブデン、ケイ化モリブデン等のモリブデンと第IVb族元素とからなるモリブデン化合物、例えばチッ化モリブデン、リン化モリブデン等のモリブデンと第Vb族元素とからなるモリブデン化合物、例えば硫化モリブデン等のモリブデンと酸素を除く第VIb族元素とからなるモリブデン化合物等が挙げられる。
【００１６】
バナジウム化合物としては、バナジウム酸化物を除く、例えばホウ化バナジウム等のバナジウムと第IIIb族元素とからなるバナジウム化合物、例えば炭化バナジウム、ケイ化バナジウム等のバナジウムと第IVb族元素とからなるバナジウム化合物、例えばチッ化バナジウム、リン化バナジウム等のバナジウムと第Vb族元素とからなるバナジウム化合物、例えば硫化バナジウム等のバナジウムと酸素を除く第VIb族元素とからなるバナジウム化合物等が挙げられる。
【００１７】
かかる金属化合物の中でも、タングステン金属、モリブデン金属、バナジウム金属が好ましい。なお、かかる金属化合物は、それぞれ単独で用いてもよいし、二種以上を混合して用いてもよい。また、かかる金属化合物のなかには、水和物が存在するものがあるが、本発明には、水和物を用いてもよいし、無水物を用いてもよい。
【００１８】
かかる金属化合物と反応せしめる過酸化水素としては、通常水溶液が用いられる。もちろん、過酸化水素の有機溶媒溶液を用いてもよいが、取扱いがより容易であるという点で、過酸化水素水を用いることが好ましい。過酸化水素水もしくは過酸化水素の有機溶媒溶液中の過酸化水素濃度は特に制限されないが、容積効率、安全面等を考慮すると、実用的には１〜６０重量％である。過酸化水素水は、通常市販のものをそのままもしくは必要に応じて、希釈、濃縮等により濃度調整を行なったものを用いればよい。また過酸化水素の有機溶媒溶液は、例えば過酸化水素水溶液を有機溶媒で抽出処理する、もしくは有機溶媒の存在下に蒸留処理する等の手段により、調製したものを用いればよい。
【００１９】
金属酸化物を調製する際の過酸化水素の使用量は、金属化合物に対して、通常３モル倍以上、好ましくは５モル倍以上であり、その上限は特にない。
【００２０】
金属化合物と過酸化水素との反応は、通常水溶液中で実施される。もちろん例えばジエチルエーテル、メチルｔｅｒｔ−ブチルエーテル、テトラヒドロフラン等のエーテル系溶媒、例えば酢酸エチル等のエステル系溶媒、メタノール、エタノール、ｔｅｒｔ−ブタノール等のアルコール系溶媒、アセトニトリル、プロピオニトリル等のニトリル系溶媒等の有機溶媒中または該有機溶媒と水との混合溶媒中で実施してもよい。
【００２１】
金属化合物と過酸化水素との反応は、通常その両者を混合、接触させることにより行われ、金属化合物と過酸化水素の接触効率を向上させるため、金属酸化物調製液中で金属化合物が十分分散するよう攪拌しながら反応を行うことが好ましい。金属酸化物の調製時の調製温度は、通常−１０〜１００℃である。
【００２２】
金属化合物と過酸化水素とを水中、有機溶媒中もしくは水と有機溶媒の混合溶媒中で反応させることにより、金属化合物の全部もしくは一部が溶解し、金属酸化物を含む均一溶液もしくは懸濁液を調製することができるが、該金属酸化物を、例えば濃縮処理等により調製液から取り出して、本発明の金属含有メソポアシリケートを調製する原料として用いてもよいし、該調製液をそのまま原料として用いてもよい。
【００２３】
ケイ素化合物としては、例えばテトラメトキシシラン、テトラエトキシシラン、テトライソプロポキシシラン等のテトラアルコキシシラン等が挙げられ、金属酸化物中の金属原子１モルに対して、通常ケイ素原子が４モル倍以上となる量のケイ素化合物が用いられる。
【００２４】
有機テンプレートとしては、例えばアルキルアミン、第四級アンモニウム塩、ノニオン系界面活性剤等が挙げられ、アルキルアミン、第四級アンモニウム塩が好ましい。アルキルアミンとしては、例えばオクチルアミン、ノニルアミン、デシルアミン、ウンデシルアミン、ドデシルアミン、トリデシルアミン、テトラデシルアミン、エイコシルアミン等の炭素数８〜２０のアルキル基で置換された一級アミン、これら一級アミンのアミノ基の一つの水素原子が、例えばメチル基等のアルキル基に置換した、例えばメチルオクチルアミン等の二級アミン、これら一級アミンのアミノ基の二つの水素原子が、例えばメチル基等のアルキル基に置換した三級アミン等が挙げられ、一級アミンが好ましい。第四級アンモニウム塩としては、例えば水酸化テトラプロピルアンモニウム、水酸化テトラブチルアンモニウム、水酸化トリメチルオクチルアンモニウム等の水酸化第四級アンモニウム塩、前記水酸化第四級アンモニウム塩の水酸イオンが、例えば塩素イオン、臭素イオン等に置換した、塩化第四級アンモニウム塩、臭化第四級アンモニウム塩等が挙げられ、水酸化第四級アンモニウム塩が好ましい。ノニオン系界面活性剤としては、例えばポリエチレングリコール類等が挙げられる。
【００２５】
かかる有機テンプレートは、そのまま用いてもよいし、後述する水等の溶媒と混合して用いてもよい。有機テンプレートの使用量は、ケイ素化合物に対して、通常０．０３〜１モル倍である。
【００２６】
有機テンプレートの存在下、金属酸化物とケイ素化合物との反応は、通常溶媒の存在下に実施され、溶媒としては、例えば水、親水性有機溶媒の単独または混合溶媒が挙げられ、好ましくは水、水と親水性有機溶媒との混合溶媒が挙げられる。親水性有機溶媒としては、例えばメタノール、エタノール、イソプロパノール等の親水性アルコール系溶媒、例えばアセトニトリル等の親水性ニトリル系溶媒、例えばジオキサン等の親水性エーテル系溶媒等が挙げられ、好ましくは親水性アルコール系溶媒が挙げられ、なかでもメタノール、エタノールが特に好ましい。かかる溶媒の使用量は、アルキルアミンまたは第四級アンモニウム塩に対して、通常１〜１０００モル倍である。
【００２７】
反応温度としては通常、０〜２００℃である。
【００２８】
反応終了後、反応液中に存在する固体を濾取し、洗浄処理または焼成処理せしめることにより、本発明の金属含有メソポアシリケートを得ることができる。
【００２９】
洗浄処理は、通常上記で得られた固体と、水、アルコール系溶媒等の溶媒を混合し、必要に応じて加熱処理した後、濾過処理することにより実施される。溶媒の使用量は、特に制限されない。
【００３０】
焼成処理は、通常上記で得られた固体を、通常３００〜７００℃、好ましくは５００〜６００℃で、加熱処理することにより実施される。処理時間は、通常０．５〜２０時間程度である。上記洗浄処理を行った後、焼成処理してもよい。
【００３１】
かくして得られる金属含有メソポアシリケートは、その平均細孔径（窒素吸着法、ＢＨＪ法）は、１０〜１００オングストロームであり、また、その比表面積（窒素吸着法、ＢＥＴ多点法（ｐ／ｐ0＝０．１））は、１００ｍ2／ｇ以上である。
【００３２】
本発明の金属含有メソポアシリケートは、有機化合物と過酸化水素とを反応させて、該有機化合物を酸化する酸化反応の触媒能を有すると共に、アルキル化反応の触媒能も有している。
【００３３】
以下、本発明の金属含有メソポアシリケートを触媒とする有機化合物の酸化反応について、説明する。
【００３４】
まず、有機化合物として、オレフィン類を用いた場合について説明する。有機化合物として、オレフィン類を用い、反応を行った場合には、含酸素有機化合物として、ジオール類またはβ−ヒドロキシヒドロペルオキシド類が得られる。かかる反応を一級または二級アルコール類の共存下に実施することにより、オレフィン類の酸化反応と共に、Ｏ−アルキル化反応が進行し、２−アルコキシアルコール類を得ることができる。
【００３５】
オレフィン類としては、オレフィン性炭素−炭素二重結合を有する有機化合物であれば特に制限されず、該二重結合に水素原子のみが結合した無置換オレフィン（すなわちエチレン）、該二重結合に一つの置換基と三つの水素原子が結合した一置換オレフィン類、該二重結合に二つの置換基と二つの水素原子が結合した二置換オレフィン類、該二重結合に三つの置換基と一つの水素原子が結合した三置換オレフィン類、該二重結合に四つの置換基が結合した四置換オレフィン類が挙げられる。なお、炭素−炭素二重結合に結合した置換基が一緒になって環構造の一部を形成していてもよい。
【００３６】
かかる置換基としては、例えばアルキル基、アルコキシ基、アリール基、アリールオキシ基、アラルキル基、アラルキルオキシ基、ハロゲン原子、カルボアルキル基、カルボアリール基、カルボアラルキル基、カルボアルコキシ基、カルボアリールオキシ基、カルボアラルキルオキシ基、カルボキシル基、カルボニル基等が挙げられる。
【００３７】
アルキル基としては、例えばメチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、ｎ−デシル基、シクロプロピル基、２，２−ジメチルシクロプロピル基、シクロペンチル基、シクロヘキシル基、メンチル基等の直鎖状、分枝鎖状または環状の炭素数１〜２０のアルキル基が挙げられる。かかるアルキル基は、後述するアルコキシ基、アリールオキシ基、アラルキルオキシ基、ハロゲン原子、カルボアルキル基、カルボアリール基、カルボアラルキル基、カルボアルコキシ基、カルボアリールオキシ基、カルボアラルキルオキシ基、カルボキシル基、カルボニル基等で置換されていてもよく、かかる置換基で置換されたアルキル基としては、例えばクロロメチル基、フルオロメチル基、トリフルオロメチル基、メトキシメチル基、エトキシメチル基、メトキシエチル基、カルボメトキシメチル基等が挙げられる。
【００３８】
アルコキシ基としては、上記したアルキル基と酸素原子とから構成されるものが挙げられ、例えばメトキシ基、エトキシ基、ｎ−プロポキシ基、イソプロポキシ基、ｎ−ブトキシ基、イソブトキシ基、ｓｅｃ−ブトキシ基、ｔｅｒｔ−ブトキシ基、ｎ−ペンチルオキシ基、ｎ−デシルオキシ基、シクロペンチルオキシ基、シクロヘキシルオキシ基、メンチルオキシ基等の直鎖状、分枝鎖状または環状の炭素数１〜２０のアルコキシ基が挙げられる。かかるアルコキシ基は、上記したアルキル基と同様、例えばハロゲン原子、アルコキシ基等の置換基で置換されていてもよい。かかる置換基で置換されたアルコキシ基としては、例えばクロロメトキシ基、フルオロメトキシ基、トリフルオロメトキシ基、メトキシメトキシ基、エトキシメトキシ基、メトキシエトキシ基等が挙げられる。
【００３９】
アリール基としては、例えばフェニル基、ナフチル基等が挙げられる。かかるアリール基は、上記したアルキル基、アリール基、アルコキシ基、後述するアラルキル基、アリールオキシ基、アラルキルオキシ基、ハロゲン原子等の置換基で置換されていてもよい。かかるアリール基としては、例えばフェニル基、ナフチル基、２−メチルフェニル基、４−クロロフェニル基、４−メチルフェニル基、４−メトキシフェニル基、３−フェノキシフェニル基等が挙げられる。アリールオキシ基としては、上記したアリール基と酸素原子とから構成されるものが挙げられ、例えばフェノキシ基、２−メチルフェノキシ基、４−クロロフェノキシ基、４−メチルフェノキシ基、４−メトキシフェノキシ基、３−フェノキシフェノキシ基等が挙げられる。
【００４０】
アラルキル基としては、上記したアリール基と上記したアルキル基とから構成されるものが挙げられ、例えばベンジル基、４−クロロベンジル基、４−メチルベンジル基、４−メトキシベンジル基、３−フェノキシベンジル基、２，３，５，６−テトラフルオロベンジル基、２，３，５，６−テトラフルオロ−４−メチルベンジル基、２，３，５，６−テトラフルオロ−４−メトキシベンジル基、２，３，５，６−テトラフルオロ−４−メトキシメチルベンジル基等が挙げられる。アラルキルオキシ基としては、上記したアラルキル基と酸素原子とから構成されるものが挙げられ、例えばベンジルオキシ基、４−クロロベンジルオキシ基、４−メチルベンジルオキシ基、４−メトキシベンジルオキシ基、３−フェノキシベンジルオキシ基、２，３，５，６−テトラフルオロベンジルオキシ基、２，３，５，６−テトラフルオロ−４−メチルベンジルオキシ基、２，３，５，６−テトラフルオロ−４−メトキシベンジルオキシ基、２，３，５，６−テトラフルオロ−４−メトキシメチルベンジルオキシ基等が挙げられる。
【００４１】
ハロゲン原子としては、例えばフッ素原子、塩素原子、臭素原子等が挙げられる。
【００４２】
カルボアルキル基、カルボアリール基およびカルボアラルキル基としては、カルボニル基と上記したアルキル基、アリール基およびアラルキル基とから構成されるものが挙げられ、例えばカルボメチル基、カルボエチル基、カルボフェニル基、カルボベンジル基等が挙げられる。
【００４３】
カルボアルコキシ基、カルボアリールオキシ基およびカルボアラルキルオキシ基としては、それぞれカルボニル基と上記したアルコキシ基、アリールオキシ基およびアラルキルオキシ基とから構成されるものが挙げられ、例えばカルボメトキシ基、カルボエトキシ基、カルボフェノキシ基、カルボベンジルオキシ基等が挙げられる。
【００４４】
かかるオレフィン類としては、例えば１−ヘキセン、１−ヘプテン、１−オクテン、１−ドデセン、スチレン、４−メチルスチレン、１，７−オクタジエン、アリルベンゼン、アリルアニソール、アリルクロリド、アリルエチルエーテル、アリルベンジルエーテル、イソブテン、２−メチル−１−ペンテン、２，４，４−トリメチル−１−ペンテン、２−エチル−１−ブテン、α−メチルスチレン、α−フェニルスチレン、メチレンシクロブタン、メチレンシクロペンタン、メチレンシクロヘキサン、β−ピネン、シクロペンテン、シクロヘキセン、シクロヘプテン、シクロオクテン、３−メチルシクロペンテン、４−メチルシクロペンテン、３，４−ジメチルシクロペンテン、３，５−ジメチルシクロペンテン、３，４，５−トリメチルシクロペンテン、３−クロロシクロペンテン、３−メチルシクロヘキセン、４−メチルシクロヘキセン、３，４−ジメチルシクロヘキセン、３，５−ジメチルシクロヘキセン、３，４，５−トリメチルシクロヘキセン、２−ヘキセン、３−ヘキセン、５−ドデセン、ノルボルネン、フェナントレン、１，２，３，６−テトラヒドロ無水フタル酸、ジシクロペンタジエン、インデン、３，３−ジメチル−２−（１−プロペニル）シクロプロパンカルボン酸メチル、３，３−ジメチル−２−（１−プロペニル）シクロプロパンカルボン酸エチル、
【００４５】
２−メチル−２−ペンテン、３−メチル−２−ペンテン、３−エチル−２−ペンテン、２−メチル−２−ヘキセン、３−メチル−２−ヘキセン、２−メチル−１−フェニルプロペン、２−フェニル−２−ブテン、１−メチルシクロペンテン、１，３−ジメチルシクロペンテン、１，４−ジメチルシクロペンテン、１，５−ジメチルシクロペンテン、１，３，５−トリメチルシクロペンテン、１，３，４−トリメチルシクロペンテン、１，４，５−トリメチルシクロペンテン、１，３，４，５−テトラメチルシクロペンテン、１−メチルシクロヘキセン、１，３−ジメチルシクロヘキセン、１，４−ジメチルシクロヘキセン、１，５−ジメチルシクロヘキセン、１，３，５−トリメチルシクロヘキセン、１，３，４−トリメチルシクロヘキセン、１，４，５−トリメチルシクロヘキセン、１，３，４，５−テトラメチルシクロヘキセン、イソホロン、２−カレン、３−カレン、α−ピネン、３，３−ジメチル−２−（２−メチル−１−プロペニル）シクロプロパンカルボン酸メチル、３，３−ジメチル−２−（２−メチル−１−プロペニル）シクロプロパンカルボン酸エチル、３，３−ジメチル−２−（２−メチル−１−プロペニル）シクロプロパンカルボン酸イソプロピル、３，３−ジメチル−２−（２−メチル−１−プロペニル）シクロプロパンカルボン酸ｔｅｒｔ−ブチル、３，３−ジメチル−２−（２−メチル−１−プロペニル）シクロプロパンカルボン酸シクロヘキシル、３，３−ジメチル−２−（２−メチル−１−プロペニル）シクロプロパンカルボン酸メンチル、３，３−ジメチル−２−（２−メチル−１−プロペニル）シクロプロパンカルボン酸ベンジル、
【００４６】
３，３−ジメチル−２−（２−メチル−１−プロペニル）シクロプロパンカルボン酸（４−クロロベンジル）、３，３−ジメチル−２−（２−メチル−１−プロペニル）シクロプロパンカルボン酸（２，３，５，６−テトラフルオロベンジル）、３，３−ジメチル−２−（２−メチル−１−プロペニル）シクロプロパンカルボン酸（２，３，５，６−テトラフルオロ−４−メチルベンジル）、３，３−ジメチル−２−（２−メチル−１−プロペニル）シクロプロパンカルボン酸（２，３，５，６−テトラフルオロ−４−メトキシベンジル）、３，３−ジメチル−２−（２−メチル−１−プロペニル）シクロプロパンカルボン酸（２，３，５，６−テトラフルオロ−４−メトキシメチルベンジル）、３，３−ジメチル−２−（２−メチル−１−プロペニル）シクロプロパンカルボン酸（３−フェノキシベンジル）、２，３−ジメチル−２−ブテン、１，２−ジメチルシクロペンテン、１，２−ジメチルシクロヘキセン、１，２，３，４，５，６，７，８−オクタヒドロナフタレン、１−イソプロピリデン−２−カルボエトキシ−３−メチルシクロペンタン、シクロヘキシリデンシクロヘキサン、テトラフェニルエチレン、２，３−ジメチル−４−メトキシインデン、２，３−ジ（４−アセトキシフェニル）−２−ブテン等が挙げられる。
【００４７】
かかるオレフィン類の中には、その分子内に不斉炭素を有しており、光学異性体が存在するものがあるが、本発明には、光学異性体の単独または混合物のいずれも用いることができる。
【００４８】
金属含有メソポアシリケートの使用量は、オレフィン類に対して、通常０．００１重量倍以上であり、その上限は特にないが、経済的な面を考慮すると、実用的には、オレフィン類に対して、５重量倍以下である。
【００４９】
過酸化水素は、通常水溶液として用いられる。もちろん過酸化水素の有機溶媒溶液を用いてもよい。過酸化水素水もしくは有機溶媒溶液中の過酸化水素濃度は特に制限されないが、容積効率、安全面等を考慮すると、実用的には１〜６０重量％である。過酸化水素水は、通常市販のものをそのままもしくは必要に応じて、希釈、濃縮等により濃度調整を行なったものを用いればよい。過酸化水素の有機溶媒溶液は、例えば過酸化水素水を有機溶媒で抽出処理する、もしくは有機溶媒の存在下に蒸留処理する等の手段により調製したものを用いればよい。
【００５０】
オレフィン類と反応させる過酸化水素の使用量は、オレフィン類に対して、通常１モル倍以上であり、使用量の上限は特にないが、経済的な面も考慮すると、実用的には、オレフィン類に対して、１０モル倍以下である。
【００５１】
オレフィン類と過酸化水素との反応は、通常水溶媒または有機溶媒中で実施される。有機溶媒としては、例えばジエチルエーテル、メチルｔｅｒｔ−ブチルエーテル、テトラヒドロフラン等のエーテル系溶媒、酢酸エチル等のエステル系溶媒、ｔｅｒｔ−ブタノール等の第三級アルコール系溶媒、アセトニトリル、プロピオニトリル等のニトリル系溶媒等が挙げられる。水溶媒または有機溶媒の使用量は特に制限されないが、容積効率等を考慮すると、実用的には、オレフィン類に対して、１００重量倍以下である。
【００５２】
オレフィン類と過酸化水素とを、本発明の金属含有メソポアシリケート触媒の存在下に反応させることにより、β−ヒドロキシヒドロペルオキシド類およびジオール類が得られる。オレフィン類の構造や反応条件等によって、その生成比率が異なるため、目的に応じて、適宜反応条件等を選択すればよい。また、β−ヒドロキシヒドロペルオキシド類およびジオール類以外の含酸素有機化合物も副生することがある。
【００５３】
例えば有機溶媒中で反応を実施すると、β−ヒドロキシヒドロペルオキシド類が主生成物として得られやすい。また、反応系内の水分含量が少ないほど、β−ヒドロキシヒドロペルオキシド類が得られやすいため、β−ヒドロキシヒドロペルオキシド類を選択性よく得るためには、例えば反応系内に脱水剤を共存させる等して、反応系内の水分含量が低い条件下で反応を行うことが好ましい。脱水剤としては、例えば無水硫酸マグネシウム、無水硫酸ナトリウム、無水ホウ酸、ポリリン酸、五酸化二リン等が挙げられ、その使用量は、反応系内に存在する水分量に応じて、適宜決めればよい。有機溶媒としては、例えばｔｅｒｔ−ブタノール等の第三級アルコール系溶媒、例えばメチルｔｅｒｔ−ブチルエーテル等のエーテル系溶媒等が挙げられる。
【００５４】
反応温度があまり低過ぎると、酸化反応が進行しにくく、また反応温度があまり高過ぎると、原料オレフィン類の重合等副反応が進行する恐れがあるため、実用的な反応温度は、０〜２００℃の範囲である。反応温度が低い場合は、β−ヒドロキシヒドロペルオキシド類が生成しやすく、反応温度が高くなるに従い、ジオール類が生成しやすくなるため、β−ヒドロキシヒドロペルオキシド類を選択的に得る場合には、０〜５５℃の範囲で、ジオール類を選択的に得る場合には、５５〜２００℃の範囲で反応を実施することが好ましい。
【００５５】
オレフィン類と過酸化水素との反応は、通常オレフィン類、過酸化水素および金属含有メソポアシリケートを接触、混合することにより実施され、その混合順序は特に制限されない。常圧条件下で反応を実施してもよいし、加圧条件下で実施してもよい。また、反応の進行は、例えばガスクロマトグラフィ、高速液体クロマトグラフィ、薄層クロマトグラフィ、核磁気共鳴スペクトル分析、赤外吸収スペクトル分析等の通常の分析手段により確認することができる。
【００５６】
反応終了後、反応液をそのままもしくは必要に応じて残存する過酸化水素を、例えば亜硫酸ナトリウム等の還元剤で分解した後、金属含有メソポアシリケートを濾別した後、濃縮処理、晶析処理等することにより、生成した含酸素有機化合物を分離し、取り出すことができる。また、反応液に、必要に応じて水および／または水に不溶の有機溶媒を加え、抽出処理し、得られる有機層を濃縮処理することにより、含酸素有機化合物を分離し、取り出すことができる。取り出した含酸素有機化合物は、例えば蒸留、カラムクロマトグラフィ等の手段によりさらに精製してもよい。
【００５７】
水に不溶の有機溶媒としては、例えばトルエン、キシレン等の芳香族炭化水素系溶媒、例えばジクロロメタン、クロロホルム、クロロベンゼン等のハロゲン化炭化水素系溶媒、例えばジエチルエーテル、メチルｔｅｒｔ−ブチルエーテル、テトラヒドロフラン等のエーテル系溶媒、例えば酢酸エチル等のエステル系溶媒等が挙げられ、その使用量は特に制限されない。
【００５８】
反応液から濾過処理、分液処理等により分離された金属含有メソポアシリケートあるいは金属含有メソポアシリケートを含む溶液は、そのままもしくは必要に応じて濃縮処理等を行った後、再度オレフィン類と過酸化水素との反応に触媒として再使用することができる。
【００５９】
かくして得られるβ−ヒドロキシヒドロペルオキシド類としては、例えば１−ヒドロキシ−２−ヒドロペルオキシヘキサン、２−ヒドロキシ−１−ヒドロペルオキシヘキサン、１−ヒドロキシ−２−ヒドロペルオキシヘプタン、２−ヒドロキシ−１−ヒドロペルオキシヘプタン、１−ヒドロキシ−２−ヒドロペルオキシオクタン、２−ヒドロキシ−１−ヒドロペルオキシオクタン、１−ヒドロキシ−２−ヒドロペルオキシドデカン、２−ヒドロキシ−１−ヒドロペルオキシドデカン、１−ヒドロキシ−２−フェニル−２−ヒドロペルオキシエタン、１−ヒドロキシ−２−（４−メチルフェニル）−２−ヒドロペルオキシエタン、１−ヒドロキシ−２−ヒドロペルオキシ−３−フェニルプロパン、２−ヒドロキシ−１−ヒドロペルオキシ−３−フェニルプロパン、１−ヒドロキシ−２−ヒドロペルオキシ−３−（４−メトキシフェニル）プロパン、２−ヒドロキシ−１−ヒドロペルオキシ−３−（４−メトキシフェニル）プロパン、１−ヒドロキシ−２−ヒドロペルオキシ−３−クロロプロパン、２−ヒドロキシ−１−ヒドロペルオキシ−３−クロロプロパン、１−ヒドロキシ−２−ヒドロペルオキシ−３−エトキシプロパン、２−ヒドロキシ−１−ヒドロペルオキシ−３−エトキシプロパン、（３−ヒドロキシ−２−ヒドロペルオキシプロピル）ベンジルエーテル、（２−ヒドロキシ−３−ヒドロペルオキシエチル）ベンジルエーテル、３，３−ジメチル−２−（１−ヒドロキシ−２−ヒドロペルオキシエチル）シクロプロパンカルボン酸メチル、３，３−ジメチル−２−（２−ヒドロキシ−１−ヒドロペルオキシエチル）シクロプロパンカルボン酸メチル、３，３−ジメチル−２−（１−ヒドロキシ−２−ヒドロペルオキシエチル）シクロプロパンカルボン酸エチル、３，３−ジメチル−２−（２−ヒドロキシ−１−ヒドロペルオキシエチル）シクロプロパンカルボン酸エチル、
【００６０】
２−ヒドロペルオキシ−２−メチル−１−プロパノール、２，４，４−トリメチル−２−ヒドロペルオキシ−１−ペンタノール、２−エチル−２−ヒドロペルオキシ−１−ブタノール、２−メチル−２−ヒドロペルオキシ−１−ペンタノール、２−ヒドロペルオキシ−２−フェニル−１−プロパノ-ル、２，２−ジフェニル−２−ヒドロペルオキシエタノール、１−ヒドロペルオキシ−１−（ヒドロキシメチル）シクロブタン、１−ヒドロペルオキシ−１−（ヒドロキシメチル）シクロペンタン、１−ヒドロペルオキシ−１−（ヒドロキシメチル）シクロヘキサン、ビシクロ［３．１．１］−２−ヒドロペルオキシ−２−（ヒドロキシメチル）−６，６−ジメチルヘプタン、１−ヒドロペルオキシ−２−ヒドロキシシクロペンタン、１−ヒドロペルオキシ−２−ヒドロキシシクロヘキサン、１−ヒドロペルオキシ−２−ヒドロキシシクロヘプタン、１−ヒドロペルオキシ−２−ヒドロキシシクロオクタン、１−ヒドロペルオキシ−２−ヒドロキシ−３−メチルシクロペンタン、１−ヒドロペルオキシ−２−ヒドロキシ−４−メチルシクロペンタン、１−ヒドロペルオキシ−２−ヒドロキシ−３，４−ジメチルシクロヘキサン、１−ヒドロペルオキシ−２−ヒドロキシ−３，４，５−トリメチルシクロヘキサン、２−ヒドロペルオキシ−３−ヒドロキシヘキサン、３−ヒドロペルオキシ−２−ヒドロキシヘキサン、ビシクロ［２．２．１］ヘプタン−２−ヒドロペルオキシ−３−オール、３，３−ジメチル−２−（１−ヒドロキシ−２−ヒドロペルオキシプロピル）シクロプロパンカルボン酸メチル、３，３−ジメチル−２−（２−ヒドロキシ−１−ヒドロペルオキシプロピル）シクロプロパンカルボン酸メチル、３，３−ジメチル−２−（１−ヒドロキシ−２−ヒドロペルオキシプロピル）シクロプロパンカルボン酸エチル、３，３−ジメチル−２−（２−ヒドロキシ−１−ヒドロペルオキシプロピル）シクロプロパンカルボン酸エチル、
【００６１】
２−メチル−２−ヒドロペルオキシ−３−ヒドロキシペンタン、３−メチル−３−ヒドロペルオキシ−２−ヒドロキシヘキサン、１−メチル−１−ヒドロペルオキシ−２−ヒドロキシシクロペンタン、１，３−ジメチル−１−ヒドロペルオキシ−２−ヒドロキシシクロヘキサン、１，３，５−トリメチル−１−ヒドロペルオキシ−２−ヒドロキシシクロヘキサン、３−ヒドロペルオキシ−４−ヒドロキシカレン、３，３−ジメチル−２−（２−メチル−２−ヒドロペルオキシ−１−ヒドロキシプロピル）シクロプロパンカルボン酸メチル、３，３−ジメチル−２−（２−メチル−２−ヒドロペルオキシ−１−ヒドロキシプロピル）シクロプロパンカルボン酸エチル、３，３−ジメチル−２−（２−メチル−２−ヒドロペルオキシ−１−ヒドロキシプロピル）シクロプロパンカルボン酸イソプロピル、３，３−ジメチル−２−（２−メチル−２−ヒドロペルオキシ−１−ヒドロキシプロピル）シクロプロパンカルボン酸ｔｅｒｔ−ブチル、３，３−ジメチル−２−（２−メチル−２−ヒドロペルオキシ−１−ヒドロキシプロピル）シクロプロパンカルボン酸シクロヘキシル、３，３−ジメチル−２−（２−メチル−２−ヒドロペルオキシ−１−ヒドロキシプロピル）シクロプロパンカルボン酸メンチル、３，３−ジメチル−２−（２−メチル−２−ヒドロペルオキシ−１−ヒドロキシプロピル）シクロプロパンカルボン酸ベンジル、
【００６２】
３，３−ジメチル−２−（２−メチル−２−ヒドロペルオキシ−１−ヒドロキシプロピル）シクロプロパンカルボン酸（４−クロロベンジル）、３，３−ジメチル−２−（２−メチル−２−ヒドロペルオキシ−１−ヒドロキシプロピル）シクロプロパンカルボン酸（２，３，５，６−テトラフルオロベンジル）、３，３−ジメチル−２−（２−メチル−２−ヒドロペルオキシ−１−ヒドロキシプロピル）シクロプロパンカルボン酸（２，３，５，６−テトラフルオロ−４−メチルベンジル）、３，３−ジメチル−２−（２−メチル−２−ヒドロペルオキシ−１−ヒドロキシプロピル）シクロプロパンカルボン酸（２，３，５，６−テトラフルオロ−４−メトキシベンジル）、３，３−ジメチル−２−（２−メチル−２−ヒドロペルオキシ−１−ヒドロキシプロピル）シクロプロパンカルボン酸（２，３，５，６−テトラフルオロ−４−メトキシメチルベンジル）、３，３−ジメチル−２−（２−メチル−２−ヒドロペルオキシ−１−ヒドロキシプロピル）シクロプロパンカルボン酸（３−フェノキシベンジル）、
【００６３】
２，３−ジメチル−２−ヒドロペルオキシキシ−３-ヒドロキシブタン、１，２−ジメチル−１−ヒドロペルオキシ−２−ヒドロキシシクロペンタン、１，２−ジメチル−１−ヒドロペルオキシ−２−ヒドロキシシクロヘキサン、ビシクロ［４．４．０］−１−ヒドロペルオキシ−６−ヒドロキシデカン、１−ヒドロペルオキシ−１−（１−ヒドロキシ−１−メチルエチル）−２，３−ジメチルシクロペンタン、１−ヒドロキシ−１−（１−ヒドロペルオキシ−１−メチルエチル）−２，３−ジメチルシクロペンタン、１−ヒドロペルオキシ−１−（１−ヒドロキシシクロヘキシル）シクロヘキサン、１−ヒドロペルオキシ−１−ヒドロキシ−１，１，２，２−テトラフェニルエタン、２−ヒドロペルオキシ−３−ヒドロキシ−２，３−ジメチル−４−メトキシインダン、２−ヒドロキシ−３−ヒドロペルオキシ−２，３−ジメチル−４−メトキシインダン、２，３−ジ（４−アセトキシフェニル）−２−ヒドロペルオキシ−３−ヒドロキシブタン等が挙げられる。
【００６４】
ジオール類としては、例えば１，２−ヘキサンジオール、１，２−ヘプタンジオール、１，２−オクタンジオール、１，２−ドデカンジオール、フェニルエチレングリコール、（４−メチルフェニル）エチレングリコール、３−フェニル−１，２−プロパンジオール、３−（４−メトキシフェニル）−１，２−プロパンジオール、３−クロロ−１，２−プロパンジオール、３−エトキシ−１，２−プロパンジオール、３−ベンジルオキシ−１，２−プロパンジオール、３，３−ジメチル−２−（１，２−ジヒドロキシエチル）シクロプロパンカルボン酸メチル、１，２−シクロペンタンジオール、１，２−シクロヘキサンジオール、１，２−シクロヘプタンジオール、１，２−シクロオクタンジオール、３−メチル−１，２−シクロペンタンジオール、４−メチル−１，２−シクロペンタンジオール、３，４−ジメチル−１，２−シクロヘキサンジオール、３，４，５−トリメチル−１，２−シクロヘキサンジオール、２，３−ヘキサンジオール、ビシクロ［２．２．１］ヘプタン−２，３−ジオール、３，３−ジメチル−２−（１，２−ジヒドロキシプロピル）シクロプロパンカルボン酸メチル、３，３−ジメチル−２−（１，２−ジヒドロキシプロピル）シクロプロパンカルボン酸エチル、
【００６５】
２−メチル−１，２−プロパンジオール、２−メチル−１，２−ペンタンジオール、２，４，４−トリメチル−１，２−ペンタンジオール、２−エチル−１，２−ブタンジオール、２−フェニル−１，２−プロパンジオール、１，１−ジフェニル−１，２−エタンジオール、１−（ヒドロキシメチル）シクロブタノール、１−（ヒドロキシメチル）シクロペンタノール、１−（ヒドロキシメチル）シクロヘキサノール、ビシクロ［４．１．１］−２−ヒドロキシメチル−６，６−ジメチルヘプタン−２−オール、２−メチル−２，３−ペンタンジオール、３−メチル−２，３−ヘキサンジオール、１−メチル−1，２−シクロペンタンジオール、１−メチル−1，２−シクロヘキサンジオール、１，３−ジメチル−1，２−シクロヘキサンジオール、１，３，５−トリメチル−１，２−シクロヘキサンジオール、３，４−カレンジオール、３，３−ジメチル−２−（２−メチル−１，２−ジヒドロキシプロピル）シクロプロパンカルボン酸メチル、３，３−ジメチル−２−（２−メチル−１，２−ジヒドロキシプロピル）シクロプロパンカルボン酸エチル、３，３−ジメチル−２−（２−メチル−１，２−ジヒドロキシプロピル）シクロプロパンカルボン酸イソプロピル、３，３−ジメチル−２−（２−メチル−１，２−ジヒドロキシプロピル）シクロプロパンカルボン酸ｔｅｒｔ−ブチル、３，３−ジメチル−２−（２−メチル−１，２−ジヒドロキシプロピル）シクロプロパンカルボン酸シクロヘキシル、３，３−ジメチル−２−（２−メチル−１，２−ジヒドロキシプロピル）シクロプロパンカルボン酸メンチル、３，３−ジメチル−２−（２−メチル−１，２−ジヒドロキシプロピル）シクロプロパンカルボン酸ベンジル、
【００６６】
３，３−ジメチル−２−（２−メチル−１，２−ジヒドロキシプロピル）シクロプロパンカルボン酸（４−クロロベンジル）、３，３−ジメチル−２−（２−メチル−１，２−ジヒドロキシプロピル）シクロプロパンカルボン酸（２，３，５，６−テトラフルオロベンジル）、３，３−ジメチル−２−（２−メチル−１，２−ジヒドロキシプロピル）シクロプロパンカルボン酸（２，３，５，６−テトラフルオロ−４−メチルベンジル）、３，３−ジメチル−２−（２−メチル−１，２−ジヒドロキシプロピル）シクロプロパンカルボン酸（２，３，５，６−テトラフルオロ−４−メトキシベンジル）、３，３−ジメチル−２−（２−メチル−１，２−ジヒドロキシプロピル）シクロプロパンカルボン酸（２，３，５，６−テトラフルオロ−４−メトキシメチルベンジル）、３，３−ジメチル−２−（２−メチル−１，２−ジヒドロキシプロピル）シクロプロパンカルボン酸（３−フェノキシベンジル）、ピナコール、１，２−ジメチル−１，２−シクロペンタンジオール、１，２−ジメチル−１，２−シクロヘキサンジオール、１，２−ジ（４−アセトキシフェニル）−１、２−ブタンジオール、ビシクロ［４．４．０］デカン−１，６−ジオール、１，１，２，２−テトラフェニルエチレングリコール、２，３−ジヒドロキシ−２，３−ジメチル−４−メトキシインダン等が挙げられる。
【００６７】
なお、オレフィン類として、光学活性体を用いた場合には、不斉炭素の位置に応じて、光学活性な含酸素有機化合物が得られる。
【００６８】
また、前記したオレフィン類と過酸化水素との反応を、一級または二級アルコール類（以下、アルコール類と略記する。）の共存下に実施することにより、オレフィン類の酸化反応と同時に、Ｏ−アルキル化反応が進行し、２−アルコキシアルコール類が選択的に得られる。
【００６９】
アルコール類としては、例えばメタノール、エタノール、ｎ−プロパノール、イソプロパノール、ｎ−ブタノール、イソブタノール等の炭素数１〜４の一級または二級アルコール類が挙げられる。
【００７０】
アルコール類の使用量は、用いるオレフィン類に対して、通常１モル倍以上であり、その上限は特になく、例えば反応溶媒を兼ねて、オレフィン類に対して、大過剰量を用いてもよい。
【００７１】
反応温度は、通常０〜２００℃であるが、反応温度が高くなるほど、２−アルコキシアルコール類が生成しやすくなる。
【００７２】
２−アルコキシアルコール類としては、例えば１−ヒドロキシ−２−メトキシヘキサン、２−ヒドロキシ−１−メトキシヘキサン、１−ヒドロキシ−２−エトキシヘプタン、２−ヒドロキシ−１−エトキシヘプタン、１−ヒドロキシ−２−プロポキシオクタン、２−ヒドロキシ−１−プロポキシオクタン、１−ヒドロキシ−２−メトキシドデカン、２−ヒドロキシ−１−メトキシドデカン、１−ヒドロキシ−２−フェニル−２−エトキシエタン、１−ヒドロキシ−２−（４−メチルフェニル）−２−エトキシエタン、１−ヒドロキシ−２−メトキシ−３−フェニルプロパン、２−ヒドロキシ−１−メトキシ−３−フェニルプロパン、１−ヒドロキシ−２−エトキシ−３−（４−メトキシフェニル）プロパン、２−ヒドロキシ−１−エトキシ−３−（４−メトキシフェニル）プロパン、１−ヒドロキシ−２−プロポキシ−３−クロロプロパン、２−ヒドロキシ−１−プロポキシ−３−クロロプロパン、１−ヒドロキシ−２−メトキシ−３−エトキシプロパン、２−ヒドロキシ−１−メトキシ−３−エトキシプロパン、（３−ヒドロキシ−２−エトキシプロピル）ベンジルエーテル、（２−ヒドロキシ−３−エトキシエチル）ベンジルエーテル、
【００７３】
２−メトキシ−２−メチル−１−プロパノール、２，４，４−トリメチル−２−メトキシ−１−ペンタノール、２−エチル−２−エトキシ−１−ブタノール、２−メチル−２−プロポキシ−１−ペンタノール、２−メトキシ−２−フェニル−１−プロパノ-ル、２，２−ジフェニル−２−ブトキシエタノール、１−メトキシ−１−（ヒドロキシメチル）シクロブタン、１−エトキシ−１−（ヒドロキシメチル）シクロペンタン、１−メトキシ−１−（ヒドロキシメチル）シクロヘキサン、ビシクロ［３．１．１］−２−エトキシ−２−（ヒドロキシメチル）−６，６−ジメチルヘプタン、１−メトキシ−２−ヒドロキシシクロペンタン、１−エトキシ−２−ヒドロキシシクロヘキサン、１−プロポキシ−２−ヒドロキシシクロヘプタン、１−ブトキシ−２−ヒドロキシシクロオクタン、１−メトキシ−２−ヒドロキシ−３−メチルシクロペンタン、１−エトキシ−２−ヒドロキシ−４−メチルシクロペンタン、１−プロポキシ−２−ヒドロキシ−３，４−ジメチルシクロヘキサン、１−ブトキシ−２−ヒドロキシ−３，４，５−トリメチルシクロヘキサン、２−メトキシ−３−ヒドロキシヘキサン、３−エトキシ−２−ヒドロキシヘキサン、ビシクロ［２．２．１］ヘプタン−２−プロポキシ−３−オール、３，３−ジメチル−２−（１−ヒドロキシ−２−エトキシプロピル）シクロプロパンカルボン酸メチル、３，３−ジメチル−２−（２−ヒドロキシ−１−メトキシプロピル）シクロプロパンカルボン酸メチル、３，３−ジメチル−２−（１−ヒドロキシ−２−メトキシプロピル）シクロプロパンカルボン酸エチル、３，３−ジメチル−２−（２−ヒドロキシ−１−ブトキシプロピル）シクロプロパンカルボン酸エチル、
【００７４】
２−メチル−２−メトキシ−３−ヒドロキシペンタン、３−メチル−３−エトキシ−２−ヒドロキシヘキサン、１−メチル−１−プロポキシ−２−ヒドロキシシクロペンタン、１，３−ジメチル−１−ブトキシ−２−ヒドロキシシクロヘキサン、１，３，５−トリメチル−１−メトキシ−２−ヒドロキシシクロヘキサン、３−エトキシ−４−ヒドロキシカレン、３，３−ジメチル−２−（２−メチル−２−メトキシ−１−ヒドロキシプロピル）シクロプロパンカルボン酸メチル、３，３−ジメチル−２−（２−メチル−２−エトキシ−１−ヒドロキシプロピル）シクロプロパンカルボン酸エチル、３，３−ジメチル−２−（２−メチル−２−プロポキシ−１−ヒドロキシプロピル）シクロプロパンカルボン酸イソプロピル、３，３−ジメチル−２−（２−メチル−２−ブトキシ−１−ヒドロキシプロピル）シクロプロパンカルボン酸ｔｅｒｔ−ブチル、３，３−ジメチル−２−（２−メチル−２−メトキシ−１−ヒドロキシプロピル）シクロプロパンカルボン酸シクロヘキシル、３，３−ジメチル−２−（２−メチル−２−メトキシ−１−ヒドロキシプロピル）シクロプロパンカルボン酸メンチル、３，３−ジメチル−２−（２−メチル−２−エトキシ−１−ヒドロキシプロピル）シクロプロパンカルボン酸ベンジル、
【００７５】
３，３−ジメチル−２−（２−メチル−２−エトキシ−１−ヒドロキシプロピル）シクロプロパンカルボン酸（４−クロロベンジル）、３，３−ジメチル−２−（２−メチル−２−プロポキシ−１−ヒドロキシプロピル）シクロプロパンカルボン酸（２，３，５，６−テトラフルオロベンジル）、３，３−ジメチル−２−（２−メチル−２−プロポキシ−１−ヒドロキシプロピル）シクロプロパンカルボン酸（２，３，５，６−テトラフルオロ−４−メチルベンジル）、３，３−ジメチル−２−（２−メチル−２−ブトキシ−１−ヒドロキシプロピル）シクロプロパンカルボン酸（２，３，５，６−テトラフルオロ−４−メトキシベンジル）、３，３−ジメチル−２−（２−メチル−２−ブトキシ−１−ヒドロキシプロピル）シクロプロパンカルボン酸（２，３，５，６−テトラフルオロ−４−メトキシメチルベンジル）、３，３−ジメチル−２−（２−メチル−２−メトキシ−１−ヒドロキシプロピル）シクロプロパンカルボン酸（３−フェノキシベンジル）、２，３−ジメチル−２−メトキシ−３-ヒドロキシブタン、１，２−ジメチル−１−ヒドロペルオキシ−２−エトキシシクロペンタン、１，２−ジメチル−１−エトキシ−２−ヒドロキシシクロヘキサン、ビシクロ［４．４．０］−１−プロポキシ−６−ヒドロキシデカン、１−プロポキシ−１−（１−ヒドロキシ−１−メチルエチル）−２，３−ジメチルシクロペンタン、１−ヒドロキシ−１−（１−メトキシ−１−メチルエチル）−２，３−ジメチルシクロペンタン、１−メトキシ−１−（１−ヒドロキシシクロヘキシル）シクロヘキサン、１−エトキシ−１−ヒドロキシ−１，１，２，２−テトラフェニルエタン、２−プロポキシ−３−ヒドロキシ−２，３−ジメチル−４−メトキシインダン、２−ヒドロキシ−３−ブトキシ−２，３−ジメチル−４−メトキシインダン、２，３−ジ（４−アセトキシフェニル）−２−メトキシ−３−ヒドロキシブタン等が挙げられる
【００７６】
続いて、有機化合物として、環状ケトン類を用いた場合について説明する。有機化合物として環状ケトン類を用いた場合には、含酸素有機化合物として、バイヤービリガー反応生成物であるラクトン類が得られる。
【００７７】
環状ケトン類の環構造としては、例えばシクロブタン環、シクロペンタン環、シクロヘキサン環、シクロヘプタン環、シクロオクタン環、シクロノナン環、シクロデカン環、シクロドデカン環、アダマンタン環等が挙げられ、かかる環は、例えばアルキル基、アルコキシ基、アリール基、ハロゲン原子等の置換基で置換されていてもよい。ここで、アルキル基、アルコキシ基、アリール基、ハロゲン原子等の置換基としては、上記したものと同様のものが挙げられる。
【００７８】
かかる環状ケトン類としては、例えばシクロブタノン、３−メチルシクロブタノン、３−フェニルシクロブタノン、シクロペンタノン、２−メチルシクロペンタノン、２−フェニルシクロペンタノン、シクロヘキサノン、２−メチルシクロヘキサノン、２−フェニルシクロヘキサノン、４−メチルシクロヘキサノン、４−フェニルシクロヘキサノン、４−クロロシクロヘキサノン、シクロヘプタノン、シクロオクタノン、シクロデカノン、シクロドデカノン、１，４−シクロヘキサンジオン、アダマンタノン等が挙げられる。
【００７９】
環状ケトン類と過酸化水素との反応における金属含有メソポアシリケート触媒の使用量は、環状ケトン類に対して、通常０．００１重量倍以上であり、その上限は特にないが、経済的な面を考慮すると、実用的には、環状ケトン類に対して、１重量倍以下である。
【００８０】
過酸化水素としては、通常水溶液が用いられる。もちろん過酸化水素の有機溶媒溶液を用いてもよい。過酸化水素水もしくは過酸化水素の有機溶媒溶液中の過酸化水素濃度は特に制限されないが、容積効率、安全面等を考慮すると、実用的には１〜６０重量％である。過酸化水素水は、通常市販のものをそのままもしくは必要に応じて、希釈、濃縮等により濃度調整を行なったものを用いればよい。
また過酸化水素の有機溶媒溶液は、例えば過酸化水素水を有機溶媒で抽出処理する、もしくは有機溶媒の存在下に蒸留処理する等の手段により、調製したものを用いればよい。
【００８１】
過酸化水素の使用量は、環状ケトン類に対して、通常０．４モル倍以上、好ましくは１モル倍以上である。その上限は特にないが、あまり多くなると経済的に不利になりやすいので、実用的には１０モル倍以下である。
【００８２】
環状ケトン類と過酸化水素との反応は、無溶媒で行ってもよいし、水溶媒中、有機溶媒中もしくは水と有機溶媒との混合溶媒中で行ってもよい。有機溶媒としては、例えばジエチルエーテル、メチルｔｅｒｔ−ブチルエーテル、ジグライム等のエーテル系溶媒、例えばｔｅｒｔ−ブタノール等の第三級アルコール系溶媒、例えばアセトニトリル、プロピオニトリル等のニトリル系溶媒等が挙げられる。
【００８３】
環状ケトン類と過酸化水素との反応は、通常金属含有メソポアシリケート、環状ケトン類および過酸化水素を接触、混合させることにより行われ、その混合順序は特に制限されない。
【００８４】
反応温度は、通常−１０〜１３０℃であり、通常常圧条件下で反応は実施されるが、減圧あるいは加圧条件下で実施してもよい。
【００８５】
反応の進行と共に、バイヤービリガー反応生成物であるラクトン類が生成するが、かかる反応の進行は、例えばガスクロマトグラフィ、高速液体クロマトグラフィ、薄層クロマトグラフィ、ＮＭＲ、ＩＲ等の通常の分析手段により確認することができる。
【００８６】
反応終了後、反応液をそのままもしくは必要に応じて残存する過酸化水素を、例えば亜硫酸ナトリウム等の還元剤で分解した後、金属含有メソポアシリケートを濾過処理等により分離した後、濃縮処理、晶析処理等することにより、目的とするラクトン類を取り出すことができる。また、反応液に、必要に応じて水および／または水に不溶の有機溶媒を加え、抽出処理し、得られる有機層を濃縮処理することにより、ラクトン類を取り出すこともできる。取り出したラクトン類は、例えば蒸留、カラムクロマトグラフィ、再結晶等通常の精製方法によりさらに精製してもよい。
【００８７】
濾過処理、分液処理等により分離された金属含有メソポアシリケートあるいは金属含有メソポアシリケートを含む溶液は、そのままもしくは必要に応じて濃縮処理等を行った後、再度環状ケトン類と過酸化水素との反応の触媒として、再使用することができる。
【００８８】
かくして得られるラクトン類としては、例えばβ−プロピオラクトン、γ−ブチロラクトン、β−メチル−γ−ブチロラクトン、β−フェニル−γ−ブチロラクトン、δ−バレロラクトン、ε−バレロラクトン、α−フェニル−δ−バレロラクトン、δ−フェニル−δ−バレロラクトン、ε−カプロラクトン、α−メチル−ε−カプロラクトン、ε−メチル−ε−カプロラクトン、α−フェニル−ε−カプロラクトン、ε−フェニル−ε−カプロラクトン等が挙げられる。
【００８９】
最後に、有機化合物として、芳香族アルデヒド類を用い、アルコール類の存在下に反応を実施し、芳香族エステル類を得る方法について説明する。
【００９０】
芳香族アルデヒド類としては、例えばフェニル基、ナフチル基等の芳香環にホルミル基が結合したものであれば特に制限されず、前記芳香環は、アルキル基、アルコキシ基、アリール基、アリールオキシ基、ハロゲン原子等の置換基で置換されていてもよい。ここで、アルキル基、アルコキシ基、アリール基、アリールオキシ基、ハロゲン原子等の置換基としては、上記したものと同様のものが挙げられる。
【００９１】
かかる芳香族アルデヒド類としては、例えばベンズアルデヒド、２−フルオロベンズアルデヒド、２−クロロベンズアルデヒド、２−ブロモベンズアルデヒド、３−フルオロベンズアルデヒド、３−クロロベンズアルデヒド、３−ブロモベンズアルデヒド、４−フルオロベンズアルデヒド、４−クロロベンズアルデヒド、４−ブロモベンズアルデヒド、２，４−ジフルオロベンズアルデヒド、２，４−ジクロロベンズアルデヒド、３，５−ジフルオロベンズアルデヒド、３−フェノキシベンズアルデヒド、４−メチルベンズアルデヒド、３−トリフルオロベンズアルデヒド、２−メトキシベンズアルデヒド、１−ナフチルベンズアルデヒド等が挙げられる。
【００９２】
アルコール類としては、前記したものと同様のものが挙げられ、その使用量は、芳香族アルデヒド類に対して、通常１モル倍以上であり、その上限は特になく、例えば反応溶媒を兼ねて大過剰量用いてもよい。
【００９３】
アルコール類の存在下、芳香族アルデヒド類と過酸化水素との反応における金属含有メソポアシリケート触媒の使用量は、芳香族アルデヒド類に対して、通常０．００１重量倍以上であり、その上限は特にないが、経済的な面も考慮すると、実用的には、芳香族アルデヒド類に対して、１重量倍以下である。
【００９４】
過酸化水素としては、通常水溶液が用いられる。もちろん過酸化水素の有機溶媒溶液を用いてもよい。過酸化水素水もしくは過酸化水素の有機溶媒溶液中の過酸化水素濃度は特に制限されないが、容積効率、安全面等を考慮すると、実用的には１〜６０重量％である。過酸化水素水は、通常市販のものをそのままもしくは必要に応じて、希釈、濃縮等により濃度調整を行なったものを用いればよい。
また過酸化水素の有機溶媒溶液は、例えば過酸化水素水を有機溶媒で抽出処理する、もしくは有機溶媒の存在下に蒸留処理する等の手段により、調製したものを用いればよい。
【００９５】
過酸化水素の使用量は、芳香族アルデヒド類に対して、通常０．４モル倍以上、好ましくは１モル倍以上である。その上限は特にないが、あまり多くなると経済的に不利になりやすいので、実用的には１０モル倍以下である。
【００９６】
芳香族アルデヒド類と過酸化水素との反応は、水溶媒中、有機溶媒中もしくは水と有機溶媒との混合溶媒中で行ってもよい。有機溶媒としては、例えばジエチルエーテル、メチルｔｅｒｔ−ブチルエーテル、ジグライム等のエーテル系溶媒、例えばアセトニトリル、プロピオニトリル等のニトリル系溶媒等が挙げられ、また前記したように、アルコール類を溶媒として用いてもよい。
【００９７】
アルコール類の共存下に行う芳香族アルデヒド類と過酸化水素との反応は、通常金属含有メソポアシリケート、芳香族アルデヒド類、アルコール類および過酸化水素を接触、混合させることにより行われ、その混合順序は特に制限されない。
【００９８】
反応温度は、通常−１０〜１３０℃であり、通常常圧条件下で反応は実施されるが、減圧あるいは加圧条件下で実施してもよい。
【００９９】
反応の進行と共に、芳香族エステル類が生成するが、かかる反応の進行は、例えばガスクロマトグラフィ、高速液体クロマトグラフィ、薄層クロマトグラフィ、ＮＭＲ、ＩＲ等の通常の分析手段により確認することができる。
【０１００】
反応終了後、反応液をそのままもしくは必要に応じて残存する過酸化水素を、例えば亜硫酸ナトリウム等の還元剤で分解した後、金属含有メソポアシリケートを濾過処理等により分離した後、濃縮処理、晶析処理等することにより、目的とする芳香族エステル類を取り出すことができる。また、反応液に、必要に応じて水および／または水に不溶の有機溶媒を加え、抽出処理し、得られる有機層を濃縮処理することにより、芳香族エステル類を取り出すこともできる。取り出した芳香族エステル類は、例えば蒸留、カラムクロマトグラフィ、再結晶等通常の精製方法によりさらに精製してもよい。
【０１０１】
濾過処理、分液処理等により分離された金属含有メソポアシリケートあるいは金属含有メソポアシリケートを含む溶液は、そのままもしくは必要に応じて濃縮処理等を行った後、再度アルコール類の共存下、芳香族アルデヒド類と過酸化水素との反応の触媒として、再使用することができる。
【０１０２】
かくして得られる芳香族エステル類としては、例えば安息香酸メチル、２−フルオロ安息香酸メチル、２−クロロ安息香酸メチル、２−ブロモ安息香酸メチル、３−フルオロ安息香酸メチル、３−クロロ安息香酸メチル、３−ブロモ安息香酸メチル、４−フルオロ安息香酸メチル、４−クロロ安息香酸メチル、４−ブロモ安息香酸メチル、２，４−ジフルオロ安息香酸メチル、２，４−ジクロロ安息香酸メチル、３，５−ジフルオロ安息香酸メチル、３−フェノキシ安息香酸メチル、４−メチル安息香酸メチル、３−トリフルオロメチル安息香酸メチル、２−メトキシ安息香酸メチル、１−カルボメトキシナフタレン等が挙げられる。
【実施例】
【０１０３】
以下、実施例により本発明をさらに詳細に説明するが、本発明はこれら実施例により限定されるものではない。なお、分析はガスクロマトグラフィ（以下、ＧＣと略記する。）および高速液体クロマトグラフィ（以下、ＬＣと略記する。）により実施した。それぞれの分析条件は、以下のとおりである。また、得られた金属含有メソポアシリケートの比表面積および平均細孔径は、いずれもＱｕａｎｔａｃｈｒｏｍｅ社製Ａｕｔｏｓｏｒｂ−６を用い、１５０℃、１．３５×１０-5Ｋｇ／ｃｍ-2（０．０１３ｋＰａ相当）の脱気条件下で窒素吸着法により測定した（なお、比表面積については、ＢＥＴ多点法（ｐ／ｐ0＝０．１）を用い、平均細孔径については、ＢＨＪ法を用い、それぞれ算出した。）。
【０１０４】
＜ＧＣ分析条件＞
カラム：ＤＢ−１（φ０．２５μｍ×３０ｍ、膜厚１．０μｍ）
キャリアガス：ヘリウム（流速：１ｍ／分）
スプリット比：１／１０、試料注入量：１μＬ
カラム温度：１００℃（０分）→１８０℃（昇温速度：２℃／分、１８０℃での保持時間：０分）→３００℃（昇温速度：１０℃／分、３００℃での保持時間：１５分）
注入口温度：２００℃、検出器温度：２５０℃
【０１０５】
＜ＬＣ分析条件＞
カラム：ＳＵＭＩＰＡＸ  ＯＤＳ Ａ−２１２（５μｍ,φ６ｍｍ×１５ｃｍ）  移動相：Ａ液；０．１体積％トリフルオロ酢酸水溶液
Ｂ液；０．１体積％トリフルオロ酢酸／アセトニトリル溶液
Ａ液／Ｂ液＝９０／１０（体積比）から４０分で直線的に、Ａ液／Ｂ液＝１０／９０（体積比）に組成変化させ、Ａ液／Ｂ液＝１０／９０（体積比）の組成比で、２０分保持。
流量：１．０ｍＬ／分、試料注入量：１０μＬ、検出波長：２２０ｎｍ
【０１０６】
実施例１＜アルキルアミンを用いたタングステン含有メソポアシリケートの調製＞
誘導攪拌器付き５００ｍＬフラスコに、タングステン金属（粉末）１ｇとイオン交換水５ｇを加え、内温４０℃に昇温した後、６０重量％過酸化水素水溶液３ｇを３０分かけて滴下し、同温度で１時間保持し、タングステン酸化物含有溶液を得た。該タングステン酸化物含有溶液に、イオン交換水１００ｇおよびエタノール８０ｇを加えた後、内温４０℃で、ドデシルアミン１０ｇを３０分かけて滴下した。その後、内温２５℃まで冷却し、テトラエトキシシラン４１．６ｇを３０分かけて滴下した。内温２５℃で攪拌を継続していると、３０分程度で固体が析出してスラリー状となったが、さらに同温度で２４時間攪拌、保持した。得られたスラリー液から、固体を濾取し、イオン交換水１００ｇで２回洗浄し、１１０℃で６時間乾燥した。この白色固体を、５５０℃で６時間焼成し、白色のタングステン含有メソポアシリケート１５．０ｇを得た。
【０１０７】
ＸＲＤスペクトル：ｄ値３．７９オングストロームに頂点を持つブロードなピークを示し、酸化タングステンに帰属されるピークは見られなかった。
ＩＲスペクトル（ＫＢｒ）
νmax：３４７１，１６３６，１０８０，９７２，８０４ｃｍ-1
元素分析値；Ｗ：２．４３％，Ｓｉ：３５．６％
比表面積：６９６ｍ2／ｇ、細孔径：３２オングストローム
【０１０８】
実施例２＜第四級アンモニウム塩を用いたタングステン含有メソポアシリケートの調製＞
誘導攪拌器付き５００ｍＬフラスコに、タングステン金属（粉末）５ｇとイオン交換水２５ｇを加え、内温４０℃に昇温した後、６０重量％過酸化水素水溶液１５ｇを３０分かけて滴下し、同温度で１時間保持し、タングステン酸化物含有溶液を得た。該タングステン酸化物含有溶液に、イオン交換水７５ｇおよびエタノール８０ｇを加えた後、内温４０℃で、水酸化テトラブチルアンモニウム８ｇを３０分かけて滴下した。その後、内温２５℃まで冷却し、テトラエトキシシラン４１．６ｇを３０分かけて滴下した。内温２５℃で攪拌を継続していると、３０分程度で固体が析出してスラリー状となったが、さらに同温度で２４時間攪拌、保持した。得られたスラリー液から、固体を濾取し、イオン交換水１００ｇで２回洗浄し、１３０℃で２４時間乾燥し、白色固体３３．０ｇを得た。この白色固体のうち１６．０ｇを５５０℃で６時間焼成し、白色のタングステン含有メソポアシリケート７．８ｇを得た。
【０１０９】
ＸＲＤスペクトル：ｄ値３．７９オングストロームに頂点を持つブロードなピークと、酸化タングステンに帰属されるシャープなピークが混合したスペクトルであった。
ＩＲスペクトル（ＫＢｒ）
νmax：３４８４，１６４２，１０８１，９５０，８１３、７８３ｃｍ-1
元素分析値；Ｗ：２３．９％，Ｓｉ：２８．４％
比表面積：５１４ｍ2／ｇ、細孔径：３２オングストローム
これらの結果から、得られた白色のタングステン含有メソポアシリケートには、酸化タングステンが混じっていることがわかった。
【０１１０】
実施例３＜第四級アンモニウム塩を用いたタングステン含有メソポアシリケートの調製＞
誘導攪拌器付き５００ｍＬフラスコに、タングステン金属（粉末）５ｇとイオン交換水２５ｇを加え、内温４０℃に昇温した後、６０重量％過酸化水素水溶液１５ｇを３０分かけて滴下し、同温度で２時間保持し、タングステン酸化物含有溶液を得た。該タングステン酸化物含有溶液に、イオン交換水７５ｇおよびエタノール８０ｇを加えた後、内温４０℃で、テトラエトキシシラン４１．６ｇを１０分かけて仕込んだ後、４０重量％水酸化テトラブチルアンモニウム水溶液２０ｇを１０分かけて滴下した。その後、内温２５℃まで冷却し、同温度で攪拌を継続していると、３０分程度で固体が析出してスラリー状となったが、さらに同温度で２４時間攪拌、保持した。得られたスラリー液から、固体を濾取し、イオン交換水１００ｇで２回洗浄し、１３０℃で２４時間乾燥し、白色固体３８．０ｇを得た。この白色固体を５５０℃で６時間焼成し、白色のタングステン含有メソポアシリケート１６．５ｇを得た。
【０１１１】
ＸＲＤスペクトル：ｄ値３．７７オングストロームに頂点を持つブロードなピークを示した。酸化タングステンに帰属されるシャープなピークは見られなかった。
ＩＲスペクトル（ＫＢｒ）
νmax：３４７８，１６３８，１０７８，９６０，８０６、５５７ｃｍ-1
元素分析値；Ｗ：９．８％，Ｓｉ：３９．５％
比表面積：５４３ｍ2／ｇ、細孔径：１６オングストローム
【０１１２】
実施例４＜第四級アンモニウム塩を用いたタングステン含有メソポアシリケートの調製＞
誘導攪拌器付き５００ｍＬフラスコに、タングステン金属（粉末）５ｇとイオン交換水２５ｇを加え、内温４０℃に昇温した後、６０重量％過酸化水素水溶液１５ｇを３０分かけて滴下し、同温度で２時間保持し、タングステン酸化物含有溶液を得た。該タングステン酸化物含有溶液に、イオン交換水７５ｇおよびエタノール８０ｇを加えた後、内温４０℃で、テトラエトキシシラン４１．６ｇを１０分かけて仕込んだ後、１０重量％水酸化テトラプロピルアンモニウム水溶液４０ｇを１０分かけて滴下した。その後、内温２５℃まで冷却し、同温度で攪拌を継続していると、３０分程度で固体が析出してスラリー状となったが、さらに同温度で２４時間攪拌、保持した。得られたスラリー液から、固体を濾取し、イオン交換水１００ｇで２回洗浄し、１３０℃で２４時間乾燥し、白色固体３８．０ｇを得た。この白色固体を５５０℃で６時間焼成し、白色のタングステン含有メソポアシリケート１７．３ｇを得た。
【０１１３】
ＸＲＤスペクトル：ｄ値３．７６オングストロームに頂点を持つブロードなピークを示した。酸化タングステンに帰属されるシャープなピークがわずかに見られた。
ＩＲスペクトル（ＫＢｒ）
νmax：３４８０，１６３８，１０７８，９５６，８００ｃｍ-1
元素分析値；Ｗ：１１．０％，Ｓｉ：３１．４％
比表面積：５７３ｍ2／ｇ、細孔径：２２オングストローム
【０１１４】
実施例５＜アルキルアミンを用いたモリブデン含有メソポアシリケートの調製＞
誘導攪拌器付き５００ｍＬフラスコに、モリブデン金属（粉末）２ｇとイオン交換水２５ｇを加え、内温４０℃に昇温した後、６０重量％過酸化水素水溶液１５ｇを１時間かけて滴下し、同温度で１時間保持し、モリブデン酸化物含有溶液を得た。該モリブデン酸化物含有溶液に、イオン交換水７５ｇおよびエタノール８０ｇを加えた後、内温４０℃で、テトラエトキシシラン４１．６ｇを１０分かけて仕込んだ後、ドデシルアミン１０ｇを１０分かけて滴下した。すぐに固体が析出してスラリー状となったが、内温２５℃に冷却し、２４時間攪拌、保持した。得られたスラリー液から、固体を濾取し、イオン交換水１００ｇで２回洗浄し、１１０℃で６時間乾燥し、次いで５５０℃で６時間焼成し、白色のモリブデン含有メソポアシリケート１５．５ｇを得た。
【０１１５】
ＸＲＤスペクトル：ｄ値３．８オングストロームに頂点を持つブロードなピークと酸化モリブデンに帰属されるシャープなピークの混合したスペクトルであった。
ＩＲスペクトル（ＫＢｒ）
νmax：３４７０，１６４０，１０９０，９５６，９１５，８０２ｃｍ-1
元素分析値；Ｍｏ：１３．９％，Ｓｉ：３２．４％
比表面積：１７１ｍ2／ｇ、細孔径：７３オングストローム
これらの結果から、得られた白色のモリブデン含有メソポアシリケートには、酸化モリブデンが混じっていることがわかった。
【０１１６】
実施例６＜第四級アンモニウム塩を用いたモリブデン含有メソポアシリケートの調製＞
誘導攪拌器付き５００ｍＬフラスコに、モリブデン金属（粉末）２．５ｇとイオン交換水２５ｇを加え、内温４０℃に昇温した後、６０重量％過酸化水素水溶液１５ｇを１時間かけて滴下し、同温度で１時間保持し、モリブデン酸化物含有溶液を得た。該モリブデン酸化物含有溶液に、イオン交換水７５ｇおよびエタノール８０ｇを加えた後、内温４０℃で、テトラエトキシシラン４１．６ｇを１０分かけて仕込んだ後、４０重量％水酸化テトラブチルアンモニウム水溶液２０ｇを１０分かけて滴下した。１５分程度経過すると固体が析出してスラリー状となったが、イオン交換水２００ｇを加え、内温２５℃に冷却し、２４時間攪拌、保持した。得られたスラリー液から、固体を濾取し、イオン交換水１００ｇで２回洗浄し、１１０℃で６時間乾燥し、次いで５５０℃で６時間焼成し、白色のモリブデン含有メソポアシリケート１５．９ｇを得た。
【０１１７】
ＸＲＤスペクトル：ｄ値３．７９オングストロームに頂点を持つブロードなピークを示した。酸化モリブデンに帰属されるシャープなピークは見られなかった。
ＩＲスペクトル（ＫＢｒ）
νmax：３４７０，１６４０，１０８０，９５６，９１３，７９６ｃｍ-1
元素分析値；Ｍｏ：５．２２％，Ｓｉ：３７．０％
比表面積：６４９ｍ2／ｇ、細孔径：２２オングストローム
【０１１８】
実施例７＜第四級アンモニウム塩を用いたバナジウム含有メソポアシリケートの調製＞
誘導攪拌器付き５００ｍＬフラスコに、バナジウム金属（粉末）１．３ｇとイオン交換水２５ｇを加え、内温４０℃に昇温した後、３０重量％過酸化水素水溶液１５ｇを３０分かけて滴下し、同温度で１時間保持し、バナジウム酸化物含有溶液を得た。該バナジウム酸化物含有溶液に、イオン交換水７５ｇおよびエタノール８０ｇを加えた後、内温４０℃で、テトラエトキシシラン４１．６ｇを１０分かけて仕込んだ後、４０重量％テトラ−ｎ−プロピルアミン水溶液４０ｇを１０分かけて滴下した。その後、内温２５℃まで冷却し、攪拌を継続していると、３０分程度で固体が析出してスラリー状となったが、同温度でさらに２４時間攪拌、保持した。得られたスラリー液から、固体を濾取し、イオン交換水１００ｇで２回洗浄し、１３０℃で８時間乾燥し、次いで５５０℃で６時間焼成し、褐色のバナジウム含有メソポアシリケート１６．０ｇを得た。
【０１１９】
ＸＲＤスペクトル：ｄ値３．８５オングストロームに頂点を持つブロードなピークを示した。酸化バナジウムに帰属されるシャープなピークは見られなかった。
ＩＲスペクトル（ＫＢｒ）
νmax：１０５０，９５６，７９４，６２９ｃｍ-1
元素分析値；Ｖ：５．５６％，Ｓｉ：３６．１％
【０１２０】
実施例８＜タングステン含有メソポアシリケートを触媒とするオレフィン類の酸化＞
磁気回転子および還流冷却管を付した５０ｍＬフラスコに、実施例１で調製したタングステン含有メソポアシリケート８００ｍｇ、６０重量％過酸化水素水８００ｍｇ、ｔｅｒｔ−ブタノール２ｇおよび１−ヘプテン４００ｍｇを加え、内温４０℃で１６時間攪拌、保持し、反応させた。得られた反応液にメチルｔｅｒｔ−ブチルエーテル５ｇを加え、攪拌した後、静置した。有機層をＬＣ分析したところ、２−ヒドロペルオキシ−１−ヒドロキシヘプタンおよび１−ヒドロペルオキシ−２−ヒドロキシヘプタンが生成していた。該有機層をＧＣ分析したところ、２−ヒドロペルオキシ−１−ヒドロキシヘプタンおよび１−ヒドロペルオキシ−２−ヒドロキシヘプタンは、注入口部で熱分解し、１−ヘキサナールとして検出されたため、ＧＣ分析（内部標準法）により、１−ヘキサナールの収率を求め、これを２−ヒドロペルオキシ−１−ヒドロキシヘプタンおよび１−ヒドロペルオキシ−２−ヒドロキシヘプタンの収率とした。収率：２２％。１−ヘキセンが６７％回収された。
【０１２１】
実施例９＜タングステン含有メソポアシリケートを触媒とするオレフィン類の酸化＞
磁気回転子および還流冷却管を付した５０ｍＬフラスコに、実施例２で調製したタングステン含有メソポアシリケート３００ｍｇと６０重量％過酸化水素水７６０ｍｇ、ｔｅｒｔ−ブタノール３ｇおよび１−オクテン５００ｍｇを加え、内温５０℃で１６時間攪拌、保持し、反応させた。得られた反応液にメチルｔｅｒｔ−ブチルエーテル５ｇを加え、攪拌した後、静置した。上澄みの有機層をＬＣ分析したところ、２−ヒドロペルオキシ−１−ヒドロキシオクタンおよび１−ヒドロペルオキシ−２−ヒドロキシオクタンが生成していた。該有機層をＧＣ分析したところ、２−ヒドロペルオキシ−１−ヒドロキシオクタンおよび１−ヒドロペルオキシ−２−ヒドロキシオクタンは、注入口部で熱分解し、１−ヘプタナールとして検出されるため、ＧＣ分析（内部標準法）により、１−ヘプタナールの収率を求め、これを２−ヒドロペルオキシ−１−ヒドロキシオクタンおよび１−ヒドロペルオキシ−２−ヒドロキシオクタンの収率とした。収率：４２％。
【０１２２】
実施例１０＜タングステン含有メソポアシリケートを触媒とするアルコール類共存下のオレフィン類の酸化＞
磁気回転子および還流冷却管を付した５０ｍＬフラスコに、実施例１で調製したタングステン含有メソポアシリケート２００ｍｇ、６０重量％過酸化水素水２８５ｍｇ、エタノール２４ｇおよびシクロヘキセン４１０ｍｇを加え、内温８０℃で６時間攪拌、保持し、反応させた。得られた反応液をＧＣ分析（内部標準法）して、生成物の収率を求めた。
２−エトキシシクロヘキサノール  収率：５０％。
１，２−シクロヘキサンジオール  収率：５％
原料シクロヘキセンが４０％回収された。
【０１２３】
実施例１１＜タングステン含有メソポアシリケートを触媒とするアルコール類共存下のオレフィン類の酸化＞
磁気回転子および還流冷却管を付した５０ｍＬフラスコに、実施例３で調製したタングステン含有メソポアシリケート２００ｍｇ、６０重量％過酸化水素水２８５ｍｇ、エタノール２４ｇおよびシクロヘキセン４１０ｍｇを加え、内温８０℃で６時間攪拌、保持し、反応させた。得られた反応液をＧＣ分析（内部標準法）して、生成物の収率を求めた。
２−エトキシシクロヘキサノール  収率：６１％。
１，２−シクロヘキサンジオール  収率：２％
原料シクロヘキセンが３５％回収された。
【０１２４】
実施例１２＜タングステン含有メソポアシリケートを触媒とするアルコール類共存下のオレフィン類の酸化＞
磁気回転子および還流冷却管を付した１００ｍＬフラスコに、実施例２で調製したタングステン含有メソポアシリケート３００ｍｇ、メタノール１０ｇおよびシクロヘキセン３．１ｇを仕込み、内温６５℃に昇温した。攪拌しながら、３０重量％過酸化水素水４．３ｇとメタノール１０ｇからなる混合液を、３時間かけて滴下し、その後同温度で１時間攪拌、保持し、反応させた。得られた反応液をＧＣ分析（内部標準法）して、生成物の収率を求めた。
２−メトキシシクロヘキサノール  収率：３３％。
１，２−シクロヘキサンジオールは検出されず、原料シクロヘキセンが６５％回収された。
【０１２５】
実施例１３＜タングステン含有メソポアシリケートを触媒とするアルコール類共存下のオレフィン類の酸化＞
実施例１２において、実施例２で調製したタングステン含有メソポアシリケート３００ｍｇに代えて、実施例３で調製したタングステン含有メソポアシリケート３００ｍｇを用いた以外は実施例１２と同様に実施して、２−メトキシシクロヘキサノールを、収率４２％で得た。１，２−シクロヘキサンジオールは検出されず、原料シクロヘキセンが５５％回収された。
【０１２６】
実施例１４＜タングステン含有メソポアシリケートを触媒とするアルコール類共存下のオレフィン類の酸化＞
実施例１２において、実施例２で調製したタングステン含有メソポアシリケート３００ｍｇに代えて、実施例４で調製したタングステン含有メソポアシリケート３００ｍｇを用いた以外は実施例１２と同様に実施して、２−メトキシシクロヘキサノールを、収率６４％で得た。１，２−シクロヘキサンジオールが、収率１％で生成しており、原料シクロヘキセンが、３３％回収された。
【０１２７】
実施例１５＜モリブデン含有メソポアシリケートを触媒とするアルコール類共存下のオレフィン類の酸化＞
実施例１２において、実施例２で調製したタングステン含有メソポアシリケート３００ｍｇに代えて、実施例５で調製したモリブデン含有メソポアシリケート３００ｍｇを用いた以外は実施例１２と同様に実施して、２−メトキシシクロヘキサノールを、収率５５％で得た。１，２−シクロヘキサンジオールが、収率１％で生成しており、原料シクロヘキセンが、４２％回収された。
【０１２８】
実施例１６＜モリブデン含有メソポアシリケートを触媒とするアルコール類共存下のオレフィン類の酸化＞
実施例１２において、実施例２で調製したタングステン含有メソポアシリケート３００ｍｇに代えて、実施例６で調製したモリブデン含有メソポアシリケート３００ｍｇを用いた以外は実施例１２と同様に実施して、２−メトキシシクロヘキサノールを、収率２９％で得た。１，２−シクロヘキサンジオールは検出されず、原料シクロヘキセンが、７０％回収された。
【０１２９】
実施例１７＜タングステン含有メソポアシリケートを触媒とするアルコール類共存下の芳香族アルデヒド類の酸化＞
磁気回転子および還流冷却管を付した１００ｍＬフラスコに、実施例２で調製したタングステン含有メソポアシリケート５０ｍｇ、メタノール５ｇおよびベンズアルデヒド５００ｍｇを仕込み、内温６５℃に昇温した。攪拌しながら、３０重量％過酸化水素水１．６ｇとメタノール５ｇからなる混合液を、３時間かけて滴下し、同温度でさらに１時間攪拌、保持し、反応させた。得られた反応液をＧＣ分析（内部標準法）したところ、安息香酸メチルが、収率７１％で生成しており、原料ベンズアルデヒドが２５％回収された。
【０１３０】
実施例１８＜タングステン含有メソポアシリケートを触媒とするアルコール類共存下の芳香族アルデヒド類の酸化＞
実施例１７において、実施例２で調製したタングステン含有メソポアシリケート５０ｍｇに代えて、実施例４で調製したタングステン含有メソポアシリケート５０ｍｇを用いた以外は実施例１７と同様に実施して、安息香酸メチルを収率７５％で得た。原料ベンズアルデヒドは２０％回収された。
【０１３１】
実施例１９＜モリブデン含有メソポアシリケートを触媒とするアルコール類共存下の芳香族アルデヒド類の酸化＞
実施例１７において、実施例２で調製したタングステン含有メソポアシリケート５０ｍｇに代えて、実施例５で調製したモリブデン含有メソポアシリケート５０ｍｇを用いた以外は実施例１７と同様に実施して、安息香酸メチルを収率７５％で得た。原料ベンズアルデヒドは２０％回収された。
【０１３２】
実施例２０＜バナジウム含有メソポアシリケートを触媒とするアルコール類共存下の芳香族アルデヒド類の酸化＞
実施例１７において、実施例２で調製したタングステン含有メソポアシリケート５０ｍｇに代えて、実施例７で調製したバナジウム含有メソポアシリケート５０ｍｇを用いた以外は実施例１７と同様に実施して、安息香酸メチルを収率９５％で得た。原料ベンズアルデヒドは２％回収された。
【０１３３】
実施例２１＜タングステン含有メソポアシリケートを触媒とする環状ケトン類の酸化＞
磁気回転子および還流冷却管を付した５０ｍＬフラスコに、実施例２で調製したタングステン含有メソポアシリケート１００ｍｇ、６０重量％過酸化水素水３４０ｍｇ、アセトニトリル５ｇおよびシクロペンタノン５００ｍｇを加え、内温８０℃で４時間攪拌、保持し、反応させた。得られた反応液をＧＣ分析（内部標準法）したところ、δ−バレロラクトンが収率２２％で生成していた。原料シクロペンタノンは７７％回収された。
【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
タングステン金属、モリブデン金属およびバナジウム金属からなる群から選ばれる少なくとも一種と過酸化水素とを反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめてなることを特徴とするタングステン、モリブデンおよびバナジウムからなる群から選ばれる少なくとも一種を含有する金属含有メソポアシリケート。
【請求項２】
ケイ素化合物が、テトラアルコキシシランである請求項１に記載の金属含有メソポアシリケート。
【請求項３】
ケイ素化合物が、テトラエトキシシランである請求項１に記載の金属含有メソポアシリケート。
【請求項４】
平均細孔径が１０〜１００オングストロームの細孔を有する請求項１に記載の金属含有メソポアシリケート。
【請求項５】
比表面積が、１００ｍ2／ｇ以上である請求項１に記載の金属含有メソポアシリケート。
【請求項６】
タングステン金属、モリブデン金属およびバナジウム金属からなる群から選ばれる少なくとも一種と過酸化水素とを反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめることを特徴とするタングステン、モリブデンおよびバナジウムからなる群から選ばれる少なくとも一種を含有する金属含有メソポアシリケートの製造方法。
【請求項７】
ケイ素化合物が、テトラアルコキシシランである請求項６に記載の金属含有メソポアシリケートの製造方法。
【請求項８】
ケイ素化合物が、テトラエトキシシランである請求項６に記載の金属含有メソポアシリケートの製造方法。
【請求項９】
タングステン金属、モリブデン金属およびバナジウム金属からなる群から選ばれる少なくとも一種と過酸化水素とを反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめてなるタングステン、モリブデンおよびバナジウムからなる群から選ばれる少なくとも一種を含有する金属含有メソポアシリケートの存在下に、過酸化水素と有機化合物とを反応させることを特徴とする有機化合物の酸化方法。
【請求項１０】
ケイ素化合物が、テトラアルコキシシランである請求項９に記載の有機化合物の酸化方法。
【請求項１１】
ケイ素化合物が、テトラエトキシシランである請求項９に記載の有機化合物の酸化方法。
【請求項１２】
タングステン金属、モリブデン金属およびバナジウム金属からなる群から選ばれる少なくとも一種と過酸化水素とを反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめてなる、過酸化水素と有機化合物とを反応させて、該有機化合物を酸化するためのタングステン、モリブデンおよびバナジウムからなる群から選ばれる少なくとも一種を含有する金属含有メソポアシリケート触媒。
【請求項１３】
ケイ素化合物が、テトラアルコキシシランである請求項１２に記載の金属含有メソポアシリケート触媒。
【請求項１４】
ケイ素化合物が、テトラエトキシシランである請求項１２に記載の金属含有メソポアシリケート触媒。
【請求項１５】
タングステン金属、モリブデン金属およびバナジウム金属からなる群から選ばれる少なくとも一種と過酸化水素とを反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめてなるタングステン、モリブデンおよびバナジウムからなる群から選ばれる少なくとも一種を含有する金属含有メソポアシリケートの存在下に、過酸化水素と有機化合物とを反応させることを特徴とする含酸素有機化合物の製造方法であって、
有機化合物が、オレフィン類であり、含酸素有機化合物が、ジオール類またはβ−ヒドロキシヒドロペルオキシド類である含酸素有機化合物の製造方法。
【請求項１６】
ケイ素化合物が、テトラアルコキシシランである請求項１５に記載の含酸素有機化合物の製造方法。
【請求項１７】
ケイ素化合物が、テトラエトキシシランである請求項１５に記載の含酸素有機化合物の製造方法。
【手続補正２】
【補正対象書類名】明細書
【補正対象項目名】０００９
【補正方法】変更
【補正の内容】
【０００９】
このような状況の下、本発明者は、酸化触媒活性を示す新規な固体触媒を開発すべく、鋭意検討したところ、入手容易なタングステン金属、モリブデン金属、バナジウム金属等と過酸化水素とを反応せしめてなる金属酸化物と、ケイ素化合物とを、有機テンプレートの存在下に、反応せしめ、得られた固体を洗浄処理および焼成処理せしめた金属含有メソポアシリケートが、有機化合物と過酸化水素との反応において、良好な酸化触媒活性を示すこと、さらには、酸化触媒活性のみならず、アルキル化反応においても触媒活性を示すことを見出し、本発明に至った。
【手続補正３】
【補正対象書類名】明細書
【補正対象項目名】００１０
【補正方法】変更
【補正の内容】
【００１０】
すなわち本発明は、タングステン金属、モリブデン金属およびバナジウム金属からなる群から選ばれる少なくとも一種と過酸化水素とを反応せしめてなる金属酸化物と、ケイ素化合物とを、有機テンプレート（水酸化テトラブチルアンモニウムまたは水酸化テトラプロピルアンモニウム）の存在下に反応せしめ、得られた固体を洗浄処理および焼成処理せしめてなることを特徴とするタングステン、モリブデンおよびバナジウムからなる群から選ばれる少なくとも一種を含有する金属含有メソポアシリケートおよびその用途を提供するものである。
【手続補正４】
【補正対象書類名】明細書
【補正対象項目名】００１１
【補正方法】変更
【補正の内容】
【００１１】
本発明によれば、入手容易なタングステン金属、モリブデン金属、バナジウム金属等と過酸化水素を反応せしめてなる金属酸化物とケイ素化合物とを、水酸化テトラブチルアンモニウムまたは水酸化テトラプロピルアンモニウムの存在下に、反応せしめ、得られた固体を焼成処理および洗浄処理して得られる新規なタングステン等金属含有メソポアシリケートは、酸化反応触媒能を有すると共に、アルキル化反応触媒能も有しており、工業的な観点から、有利な触媒となる。例えば、本発明の金属含有メソポアシリケート触媒の存在下に、安価な酸化剤である過酸化水素と、オレフィン類、ケトン類、芳香族アルデヒド類等の有機化合物を反応させることにより、β−ヒドロキシヒドロペルオキシド類やジオール類、ラクトン類、２−アルコキシアルコール類、芳香族エステル類等の含酸素有機化合物を製造することができる。
【手続補正５】
【補正対象書類名】明細書
【補正対象項目名】００１２
【補正方法】変更
【補正の内容】
【００１２】
まず本発明の新規な金属含有メソポアシリケートについて説明する。本発明の金属含有メソポアシリケートは、タングステン、モリブデンおよびバナジウムからなる群から選ばれる少なくとも一種を含有しており、タングステン金属、モリブデン金属およびバナジウム金属からなる群から選ばれる少なくとも一種（以下、金属化合物と略記する。）と過酸化水素を反応せしめてなる金属酸化物と、ケイ素化合物とを、水酸化テトラブチルアンモニウムまたは水酸化テトラプロピルアンモニウムの存在下に反応せしめ、得られた固体を洗浄処理および焼成処理せしめて得られる金属含有メソポアシリケートである。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００２８
【補正方法】変更
【補正の内容】
【００２８】
反応終了後、反応液中に存在する固体を濾取し、洗浄処理および焼成処理せしめることにより、本発明の金属含有メソポアシリケートを得ることができる。
【手続補正１０】
【補正対象書類名】明細書
【補正対象項目名】０１０６
【補正方法】変更
【補正の内容】
【０１０６】
参考例１＜アルキルアミンを用いたタングステン含有メソポアシリケートの調製＞
誘導攪拌器付き５００ｍＬフラスコに、タングステン金属（粉末）１ｇとイオン交換水５ｇを加え、内温４０℃に昇温した後、６０重量％過酸化水素水溶液３ｇを３０分かけて滴下し、同温度で１時間保持し、タングステン酸化物含有溶液を得た。該タングステン酸化物含有溶液に、イオン交換水１００ｇおよびエタノール８０ｇを加えた後、内温４０℃で、ドデシルアミン１０ｇを３０分かけて滴下した。その後、内温２５℃まで冷却し、テトラエトキシシラン４１．６ｇを３０分かけて滴下した。内温２５℃で攪拌を継続していると、３０分程度で固体が析出してスラリー状となったが、さらに同温度で２４時間攪拌、保持した。得られたスラリー液から、固体を濾取し、イオン交換水１００ｇで２回洗浄し、１１０℃で６時間乾燥した。この白色固体を、５５０℃で６時間焼成し、白色のタングステン含有メソポアシリケート１５．０ｇを得た。
【手続補正１１】
【補正対象書類名】明細書
【補正対象項目名】０１１４
【補正方法】変更
【補正の内容】
【０１１４】
参考例５＜アルキルアミンを用いたモリブデン含有メソポアシリケートの調製＞
誘導攪拌器付き５００ｍＬフラスコに、モリブデン金属（粉末）２ｇとイオン交換水２５ｇを加え、内温４０℃に昇温した後、６０重量％過酸化水素水溶液１５ｇを１時間かけて滴下し、同温度で１時間保持し、モリブデン酸化物含有溶液を得た。該モリブデン酸化物含有溶液に、イオン交換水７５ｇおよびエタノール８０ｇを加えた後、内温４０℃で、テトラエトキシシラン４１．６ｇを１０分かけて仕込んだ後、ドデシルアミン１０ｇを１０分かけて滴下した。すぐに固体が析出してスラリー状となったが、内温２５℃に冷却し、２４時間攪拌、保持した。得られたスラリー液から、固体を濾取し、イオン交換水１００ｇで２回洗浄し、１１０℃で６時間乾燥し、次いで５５０℃で６時間焼成し、白色のモリブデン含有メソポアシリケート１５．５ｇを得た。
【手続補正１２】
【補正対象書類名】明細書
【補正対象項目名】０１２０
【補正方法】変更
【補正の内容】
【０１２０】
参考例８＜タングステン含有メソポアシリケートを触媒とするオレフィン類の酸化＞
磁気回転子および還流冷却管を付した５０ｍＬフラスコに、参考例１で調製したタングステン含有メソポアシリケート８００ｍｇ、６０重量％過酸化水素水８００ｍｇ、ｔｅｒｔ−ブタノール２ｇおよび１−ヘプテン４００ｍｇを加え、内温４０℃で１６時間攪拌、保持し、反応させた。得られた反応液にメチルｔｅｒｔ−ブチルエーテル５ｇを加え、攪拌した後、静置した。有機層をＬＣ分析したところ、２−ヒドロペルオキシ−１−ヒドロキシヘプタンおよび１−ヒドロペルオキシ−２−ヒドロキシヘプタンが生成していた。該有機層をＧＣ分析したところ、２−ヒドロペルオキシ−１−ヒドロキシヘプタンおよび１−ヒドロペルオキシ−２−ヒドロキシヘプタンは、注入口部で熱分解し、１−ヘキサナールとして検出されたため、ＧＣ分析（内部標準法）により、１−ヘキサナールの収率を求め、これを２−ヒドロペルオキシ−１−ヒドロキシヘプタンおよび１−ヒドロペルオキシ−２−ヒドロキシヘプタンの収率とした。収率：２２％。１−ヘキセンが６７％回収された。
【手続補正１３】
【補正対象書類名】明細書
【補正対象項目名】０１２２
【補正方法】変更
【補正の内容】
【０１２２】
参考例１０＜タングステン含有メソポアシリケートを触媒とするアルコール類共存下のオレフィン類の酸化＞
磁気回転子および還流冷却管を付した５０ｍＬフラスコに、参考例１で調製したタングステン含有メソポアシリケート２００ｍｇ、６０重量％過酸化水素水２８５ｍｇ、エタノール２４ｇおよびシクロヘキセン４１０ｍｇを加え、内温８０℃で６時間攪拌、保持し、反応させた。得られた反応液をＧＣ分析（内部標準法）して、生成物の収率を求めた。
２−エトキシシクロヘキサノール  収率：５０％。
１，２−シクロヘキサンジオール  収率：５％
原料シクロヘキセンが４０％回収された。
【手続補正１４】
【補正対象書類名】明細書
【補正対象項目名】０１２７
【補正方法】変更
【補正の内容】
【０１２７】
参考例１５＜モリブデン含有メソポアシリケートを触媒とするアルコール類共存下のオレフィン類の酸化＞
実施例１２において、実施例２で調製したタングステン含有メソポアシリケート３００ｍｇに代えて、参考例５で調製したモリブデン含有メソポアシリケート３００ｍｇを用いた以外は実施例１２と同様に実施して、２−メトキシシクロヘキサノールを、収率５５％で得た。１，２−シクロヘキサンジオールが、収率１％で生成しており、原料シクロヘキセンが、４２％回収された。
【手続補正１５】
【補正対象書類名】明細書
【補正対象項目名】０１３１
【補正方法】変更
【補正の内容】
【０１３１】
参考例１９＜モリブデン含有メソポアシリケートを触媒とするアルコール類共存下の芳香族アルデヒド類の酸化＞
実施例１７において、実施例２で調製したタングステン含有メソポアシリケート５０ｍｇに代えて、参考例５で調製したモリブデン含有メソポアシリケート５０ｍｇを用いた以外は実施例１７と同様に実施して、安息香酸メチルを収率７５％で得た。原料ベンズアルデヒドは２０％回収された。